(57)【要約】【課題】本発明は、塗装やＨＣ処理品並みの高い漆黒性と、高い耐擦傷性を有する成形体を提供することを目的としている。【解決手段】本発明の成形体は、非結晶性樹脂（Ａ）と、染料（Ｂ）とを含み、ＳＣＥ測定での明度（Ｌ*）が０．３以上２．５以下であることを特徴としている。【選択図】なし【特許請求の範囲】
【請求項１】
非結晶性樹脂（Ａ）と、染料（Ｂ）とを含み、
ＳＣＥ測定での明度（Ｌ*）が０．３以上２．５以下である
ことを特徴とする成形体。
【請求項２】
カーボンブラック（Ｃ）をさらに含む、請求項１に記載の成形体。
【請求項３】
前記カーボンブラック（Ｃ）が、コーティング剤で表面コーティングされたカーボンブラックであり、
前記コーティング剤が、ステアリン酸亜鉛、ステアリン酸マグネシウム、ステアリン酸カルシウム、オレイン酸アミド、ステアリン酸アミド、パルミチン酸アミド、メチレンビスステアリルアミド、及びエチレンビスステアリルアミドからなる群より選ばれる１種以上を含む、請求項２に記載の成形体。
【請求項４】
摺動剤（Ｄ）をさらに含む、請求項１〜３のいずれか一項に記載の成形体。
【請求項５】
前記摺動剤（Ｄ）が下記式（Ｉ）で表されるシロキサン系化合物を含む、請求項４に記載の成形体。
【化１】
2019056110.tif 000010
（式（Ｉ）中、Ｒは、各々独立して、１〜１１個の炭素原子を有するアルキル基であり、Ｒ1は、各々独立して、１〜１１個の炭素原子を有するアルキル基又はポリエステル基であり、Ｒ2は、各々独立して、ポリエステル基又は１２〜３６個の炭素原子を有する炭化水素基であり、ｎ、ｍ、及びｐは、各々独立して、０〜５８であり、かつ、Ｎ＝ｎ＋ｍ＋ｐ＋２は、１５〜７５を満たし、ｍ及びｐが０である場合、全てのＲ1はポリエステル基である。）
【請求項６】
前記染料（Ｂ）が、赤系染料、黄系染料、緑系染料、青系染料、及び紫系染料からなる群より選ばれる１種以上の染料を含む、請求項１〜５のいずれか一項に記載の成形体。
【請求項７】
前記染料（Ｂ）が、アントラキノン系染料、複素環式化合物系染料、及びペリノン系染料からなる群より選ばれる１種以上の染料を含む、請求項１〜６のいずれか一項に記載の成形体。
【請求項８】
前記非結晶性樹脂（Ａ）が、メタクリル系樹脂である、請求項１〜７のいずれか一項に記載の成形体。
【請求項９】
ゲルパーミエーションクロマトグラフィー（ＧＰＣ）で測定した、前記メタクリル系樹脂の重量平均分子量が、５００００〜３０００００であり、かつ、
前記メタクリル系樹脂のＧＰＣ溶出曲線から得られるピークトップ分子量（Ｍｐ）の１／５以下の分子量を有する成分の割合が、前記メタクリル系樹脂の前記ＧＰＣ溶出曲線の総面積に対して、６〜５０％である、請求項８に記載の成形体。
【請求項１０】
射出成形体である、請求項１〜９のいずれか一項に記載の成形体。
【請求項１１】
前記成形体の厚さｔ（単位：ｍｍ）と流動長Ｌ（単位：ｍｍ）とが下記式（ＩＩ）の関係を満たし、かつ、１つのゲート部を有する、請求項１〜１０のいずれか一項に記載の成形体。
Ｌ／ｔ＜１５０  ・・・（ＩＩ）
【請求項１２】
前記成形体の厚さｔ（単位：ｍｍ）が、０．５以上３．０以下である、請求項１〜１１のいずれか一項に記載の成形体。
【請求項１３】
自動車用の意匠材である、請求項１〜１２のいずれか一項に記載の成形体。
【請求項１４】
テールランプガーニッシュ、リアランプガーニッシュ、フロントランプガーニッシュ、ピラーガーニッシュ、フロントグリル、リアグリル、及びナンバープレートガーニッシュのいずれかである、請求項１〜１３のいずれか一項に記載の成形体。
【請求項１５】
非結晶性樹脂（Ａ）と、染料（Ｂ）とを含み、
長さ１００ｍｍ、幅１００ｍｍ、厚さ３ｍｍの成形板とした時のＳＣＥ測定での明度（Ｌ*）が０．３以上２．５以下である
ことを特徴とする樹脂組成物。
【発明の詳細な説明】
【技術分野】
【０００１】
本発明は、非結晶性樹脂を含む成形体に関する。
【背景技術】
【０００２】
従来、自動車の内外装部品向けにハードコート処理が施されたポリカーボネートやＡＢＳ樹脂、漆黒調に塗装されたＡＳＡ、ＡＢＳ樹脂等の成形品が用いられている。しかしながら、ハードコート処理（ＨＣ処理）では、コート斑発生による不良や生産性が低いといった問題があり、塗装では塗料に含まれる揮発性有機化合物（ＶＯＣ）の問題が挙げられる。こういった問題を背景にコスト削減の観点から、ＨＣ処理や塗装をしない成形品が切望されており、コンパウンドによる樹脂への代替について、近年盛んに検討されている。ここで、重要となる特性としては、表面の耐擦傷性および漆黒性である。
【０００３】
これらの特性付与のため、例えば、添加剤を熱可塑性樹脂へ混合する（コンパウンドする）方法が古くより用いられている。熱可塑性樹脂としては、主にメタクリル系樹脂が用いられることが近年多くなっている。その理由は、メタクリル系樹脂が耐候性に優れることと、樹脂の中で最も高い表面鉛筆硬度及び耐傷付き性を有するためである。また、高い透明性を有するために、特に塗装代替の場合、成形品に深みのある良好な着色を発現させることができる。
【０００４】
しかし、高い要求特性が表面に課せられる用途においては、メタクリル系樹脂ですら、様々な摩耗現象に耐えることができず、しばしばＨＣ処理をされることが多い。この問題を解決する方法として、例えば、特許文献１では、アクリル系樹脂と耐傷防止剤を含有させることにより、耐傷付き性を向上させる技術が提案されている。
また、高い漆黒性を発現させるための技術が、特許文献２に紹介されている。
【先行技術文献】
【特許文献】
【０００５】
【特許文献１】国際公開第２０１６／１５８５６４号公報
【特許文献２】特開２０１６−３７５１８号公報
【発明の概要】
【発明が解決しようとする課題】
【０００６】
特許文献１には、特定の耐傷防止剤を含有させることで、耐傷付き性を向上させているが、添加剤の含有により成形品自体の黒色性が維持できなくなり、いわゆる業界用語で「白ボケ」と呼ばれる、白味を帯びた黒着色となる懸念があり、特に高い漆黒性が求められる用途では好適ではない。また、耐傷付き性に関しても十分とは言えない。
【０００７】
特許文献２には、一定量のＣＢと表面粗さを制御することで、高い漆黒性を発現させているが、耐擦傷性に関しては不十分であり、市場要求を満たしていない。
また、黒色にすることで、透明な成形体に比べて傷が目立ちやすい状況となり、単純に高い漆黒性になるほど、さらに表面粗さが小さいほど、擦傷後のΔＬ*（明度の変化率）
が大きくなる傾向にある。よって、擦傷前の初期Ｌ*が適度に低く、擦傷後のΔＬ*が小
さい成形体を設計することが重要となっており、ＨＣ処理または塗装を施さず、初期漆黒性が調整され、かつ耐擦傷性を有する成形体が、多くの用途で切望されている。
【０００８】
以上のような状況の中、本発明においては上述の従来技術の問題点に鑑み、外光反射時においても高い漆黒性を有し、塗装品並みの高い耐擦傷性を有する成形体を提供することを目的とする。
【課題を解決するための手段】
【０００９】
本発明者らは上記課題を解決するため鋭意検討した結果、染料を含む成形体において、特定パラメータを有する成形体を使用することで、上述の従来技術における課題を解決できることを見出し、本発明を完成するに至った。
【００１０】
即ち、本発明は以下のとおりである。
〔１〕
非結晶性樹脂（Ａ）と、染料（Ｂ）とを含み、ＳＣＥ測定での明度（Ｌ*）が０．３以上２．５以下であることを特徴とする成形体。
〔２〕
カーボンブラック（Ｃ）をさらに含む、〔１〕に記載の成形体。
〔３〕
上記カーボンブラック（Ｃ）が、コーティング剤で表面コーティングされたカーボンブラックであり、上記コーティング剤が、ステアリン酸亜鉛、ステアリン酸マグネシウム、ステアリン酸カルシウム、オレイン酸アミド、ステアリン酸アミド、パルミチン酸アミド、メチレンビスステアリルアミド、及びエチレンビスステアリルアミドからなる群より選ばれる１種以上を含む、〔２〕に記載の成形体。
〔４〕
摺動剤（Ｄ）をさらに含む、〔１〕〜〔３〕いずれかに記載の成形体。
〔５〕
上記摺動剤（Ｄ）が、下記式（Ｉ）で表されるシロキサン系化合物を含む、〔４〕に記載の成形体。
【化１】
2019056110.tif 000002
（式（Ｉ）中、Ｒは、各々独立して、１〜１１個の炭素原子を有するアルキル基であり、Ｒ1は、各々独立して、１〜１１個の炭素原子を有するアルキル基又はポリエステル基であり、Ｒ2は、各々独立して、ポリエステル基又は１２〜３６個の炭素原子を有する炭化水素基であり、ｎ、ｍ、及びｐは、各々独立して、０〜５８であり、かつ、Ｎ＝ｎ＋ｍ＋ｐ＋２は、１５〜７５を満たし、ｍ及びｐが０である場合、全てのＲ1はポリエステル基である。）
〔６〕
上記染料（Ｂ）が、赤系染料、黄系染料、緑系染料、青系染料、及び紫系染料からなる群より選ばれる１種以上の染料を含む、〔１〕〜〔５〕のいずれかに記載の成形体。
〔７〕
上記染料（Ｂ）が、アントラキノン系染料、複素環式化合物系染料、及びペリノン系染料からなる群より選ばれる１種以上の染料を含む、〔１〕〜〔６〕のいずれかに記載の成形体。
〔８〕
上記非結晶性樹脂（Ａ）が、メタクリル系樹脂である、〔１〕〜〔７〕のいずれかに記載の成形体。
〔９〕
ゲルパーミエーションクロマトグラフィー（ＧＰＣ）で測定した、上記メタクリル系樹脂の重量平均分子量が、５００００〜３０００００であり、かつ、
上記メタクリル系樹脂のＧＰＣ溶出曲線から得られるピークトップ分子量（Ｍｐ）の１／５以下の分子量を有する成分の割合が、上記メタクリル系樹脂の上記ＧＰＣ溶出曲線の総面積に対して、６〜５０％である、〔８〕に記載の成形体。
〔１０〕
射出成形体である、〔１〕〜〔９〕のいずれかに記載の成形体。
〔１１〕
前記成形体の厚さｔ（単位：ｍｍ）と流動長Ｌ（単位：ｍｍ）とが下記式（ＩＩ）の関係を満たし、かつ、１つのゲート部を有する、〔１〕〜〔１０〕のいずれかに記載の成形体。
Ｌ／ｔ＜１５０  ・・・（ＩＩ）
〔１２〕
上記成形体の厚さｔ（単位：ｍｍ）が、０．５以上３．０以下である、〔１〕〜〔１１〕のいずれかに記載の成形体。
〔１３〕
自動車用の意匠材である、〔１〕〜〔１２〕のいずれかに記載の成形体。
〔１４〕
テールランプガーニッシュ、リアランプガーニッシュ、フロントランプガーニッシュ、ピラーガーニッシュ、フロントグリル、リアグリル、及びナンバープレートガーニッシュのいずれかである、〔１〕〜〔１３〕のいずれかに記載の成形体。
〔１５〕
非結晶性樹脂（Ａ）と、染料（Ｂ）とを含み、
長さ１００ｍｍ、幅１００ｍｍ、厚さ３ｍｍの成形板とした時のＳＣＥ測定での明度（Ｌ*）が０．３以上２．５以下である
ことを特徴とする樹脂組成物。
【発明の効果】
【００１１】
本発明によれば、塗装やＨＣ処理品並みの高い漆黒性と、高い耐擦傷性を有する成形体を提供することができる。
【図面の簡単な説明】
【００１２】
【図１】実施例における耐擦傷性試験を模式的に示す図である。
【発明を実施するための形態】
【００１３】
以下、本発明を実施するための形態（以下、「本実施形態」と言う。）について、詳細に説明する。以下の本実施形態は、本発明を説明するための例示であり、本発明を以下の内容に限定する趣旨ではない。本発明は、その要旨の範囲内で適宜変形して実施できる。
なお、本明細書において、重合前のモノマー成分のことを「〜単量体」といい、「単量体」と省略することもある。また、重合体を構成する構成単位のことを「〜単量体単位」といい、単に「〜単位」と表記することもある。
【００１４】
本実施形態の成形体は、非結晶性樹脂（Ａ）と、染料（Ｂ）と、を含む。本実施形態の成形体は、さらに、カーボンブラック（Ｃ）、摺動剤（Ｄ）、その他の成分を含んでいてもよい。
なお、本明細書において、成形する前の本実施形態の成形体の原料である混合物を非結晶性樹脂組成物と称する場合がある。上記非結晶性樹脂組成物は、非結晶性樹脂（Ａ）と染料（Ｂ）とを含み、さらにカーボンブラック（Ｃ）、摺動剤（Ｄ）、その他の成分を含んでいてもよい。
以下、本実施形態の成形体を構成する各成分について説明する。
【００１５】
〔非結晶性樹脂（Ａ）〕
非結晶性樹脂（Ａ）としては、特に限定されないが、例えば、メタクリル系樹脂、ポリスチレン系樹脂、ポリカーボネート系樹脂、シンジオタクテックポリスチレン系樹脂、ＡＢＳ系樹脂（アクリロニトリル−ブタジエン−スチレン系共重合体）、ＡＳ系樹脂（アクリロニトリル−スチレン系共重合体）、ＢＡＡＳ系樹脂（ブタジエン−アクリロニトリル−アクリロニトリルゴム−スチレン系共重合体）、ＭＢＳ系樹脂（メチルメタクリレート−ブタジエン−スチレン系共重合体）、ＡＡＳ系樹脂（アクリロニトリル−アクリロニトリルゴム−スチレン系共重合体）、生分解性樹脂、ポリカーボネート−ＡＢＳ樹脂のアロイ、変性ポリフェニレンエーテル系樹脂等が挙げられる。このなかでも、特に漆黒性や耐擦傷性の観点で、メタクリル系樹脂、ポリスチレン系樹脂、ポリカーボネート系樹脂、ＡＢＳ系樹脂が好ましく、中でも高い透明性、表面硬度、耐擦傷性の観点で、メタクリル系樹脂が特に好ましい。
ここで、上記樹脂は、複数種の単量体を重合した共重合体を含み、該共重合体は、主モノマーに由来する単量体単位の含有量が、樹脂全量に対して５０質量％以上であることが好ましい。なお、主モノマーとは、メタクリル系樹脂ではメタクリル酸エステル単量体、ポリスチレン系樹脂ではスチレン系単量体、ポリカーボネート系樹脂ではカーボネート系単量体等の各樹脂を主に構成する主モノマーをいう。
上記非結晶性樹脂（Ａ）は、１種のみを単独で用いてもよく、２種以上混合して用いてもよい。
【００１６】
（メタクリル系樹脂）
以下、メタクリル系樹脂の詳細について述べる。
メタクリル系樹脂の場合、メタクリル酸エステル単量体に由来する構成単位（本明細書において、単に「メタクリル酸エステル単量体単位」ともいう）からなる単独重合体であってもよいし、メタクリル酸エステル単量体単位と、メタクリル酸エステル単量体に共重合可能な他のビニル単量体に由来する構成単位（本明細書において、単に「他のビニル単量体単位」ともいう）とを含む共重合体であってもよい。このなかでも、共重合体が好ましい。
【００１７】
−メタクリル酸エステル単量体−
メタクリル系樹脂を構成するメタクリル酸エステル単量体単位を形成するメタクリル酸エステル単量体としては、本発明の効果を達成できるものであれば特に限定されないが、好ましい例としては、下記一般式（ＩＩＩ）で示される単量体が挙げられる。
【化２】
2019056110.tif 000003
（一般式（ＩＩＩ）中、Ｒ3は、１〜１８個の炭素原子を有する炭化水素基を表し、該炭化水素基の炭素上の水素原子は水酸基やハロゲン基によって置換されていてもよい。）
【００１８】
上記メタクリル酸エステル単量体としては、特に限定されないが、例えば、メタクリル酸メチル、メタクリル酸エチル、メタクリル酸プロピル、メタクリル酸イソプロピル、メタクリル酸ブチル、メタクリル酸イソブチル、メタクリル酸シクロヘキシル、メタクリル酸フェニル、メタクリル酸（２−エチルヘキシル）、メタクリル酸（ｔ−ブチルシクロヘキシル）、メタクリル酸ベンジル、メタクリル酸（２，２，２−トリフルオロエチル）等が挙げられる。このなかでも、取扱いや入手のし易さの観点より、メタクリル酸メチル、メタクリル酸エチル、メタクリル酸プロピル等がより好ましく、メタクリル酸メチルが特に好ましい。上記メタクリル酸エステル単量体は、一種のみを単独で用いてもよく、二種以上を組み合わせて用いてもよい。
【００１９】
上記メタクリル系樹脂が共重合体である場合、メタクリル酸エステル単量体単位の含有量は、メタクリル系樹脂の総量に対して、好ましくは８０〜９９．９質量％であり、より好ましくは８８〜９９質量％であり、さらに好ましくは９０〜９８質量％である。メタクリル酸エステル単量体単位の含有量が８０質量％以上であることにより、耐熱性がより向上する傾向にある。また、メタクリル酸エステル単量体単位の含有量が９９．９質量％以下であることにより流動性がより向上する傾向にある。
【００２０】
−他のビニル単量体−
メタクリル系樹脂を構成するメタクリル酸エステル単量体に共重合可能な他のビニル単量体単位を形成する他のビニル単量体（本明細書において、単に「他のビニル単量体」ともいう）としては、特に限定されないが、好ましい例としては、下記一般式（ＩＶ）で表されるアクリル酸エステル単量体が挙げられる。
【化３】
2019056110.tif 000004
（一般式（ＩＶ）中、Ｒ4は１〜１８個の炭素原子を有する炭化水素基を表し、該炭化水素基の炭素上の水素原子は水酸基やハロゲン基によって置換されていてもよい。）
【００２１】
上記アクリル酸エステル単量体としては、特に限定されないが、例えば、アクリル酸メチル、アクリル酸エチル、アクリル酸プロピル、アクリル酸イソプロピル、アクリル酸ブチル、アクリル酸イソブチル、アクリル酸シクロヘキシル、アクリル酸フェニル、アクリル酸（２−エチルヘキシル）、アクリル酸（ｔ−ブチルシクロヘキシル）、アクリル酸ベンジル、アクリル酸（２，２，２−トリフルオロエチル）等が挙げられる。このなかでも、取り扱いや入手のし易さの観点より、アクリル酸メチル、アクリル酸エチル、アクリル酸プロピル、アクリル酸イソプロピル、アクリル酸ブチル、アクリル酸イソブチル等がより好ましく、アクリル酸メチルが特に好ましい。
【００２２】
また、メタクリル酸エステル単量体に共重合可能な、一般式（ＩＶ）で表されるアクリル酸エステル単量体以外の他のビニル単量体としては、特に限定されないが、例えば、アクリル酸やメタクリル酸等のα，β−不飽和酸；マレイン酸、フマル酸、イタコン酸、桂皮酸等の不飽和基含有二価カルボン酸及びそれらのアルキルエステル；スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、イソプロペニルベンセン（α−メチルスチレン）等のスチレン系単量体；１−ビニルナフタレン、２−ビニルナフタレン、１，１−ジフェニルエチレン、イソプロペニルトルエン、イソプロペニルエチルベンゼン、イソプロペニルプロピルベンゼン、イソプロペニルブチルベンゼン、イソプロペニルペンチルベンゼン、イソプロペニルヘキシルベンゼン、イソプロペニルオクチルベンゼン等の芳香族ビニル化合物；アクリロニトリル、メタクリロニトリル等のシアン化ビニル化合物；無水マレイン酸、無水イタコン酸等の不飽和カルボン酸無水物類；マレイミドや、Ｎ−メチルマレイミド、Ｎ−エチルマレイミド、Ｎ−フェニルマレイミド、Ｎ−シクロヘキシルマレイミド等のＮ−置換マレイミド等；アクリルアミド、メタクリルアミド等のアミド類；エチレングリコールジ（メタ）アクリレート、ジエチレングリコールジ（メタ）アクリレート、トリエチレングリコールジ（メタ）アクリレート、テトラエチレングリコールジ（メタ）アクリレート等のエチレングリコール又はそのオリゴマーの両末端水酸基をアクリル酸又はメタクリル酸でエステル化したもの；ネオペンチルグリコールジ（メタ）アクリレート、ジ（メタ）アクリレート等の２個のアルコールの水酸基をアクリル酸又はメタクリル酸でエステル化したもの；トリメチロールプロパン、ペンタエリスリトール等の多価アルコール誘導体をアクリル酸又はメタクリル酸でエステル化したもの；ジビニルベンゼン等の多官能モノマー；等が挙げられる。
上記他のビニル単量体は、一種のみを単独で用いてもよく、二種以上を組み合わせて用いてもよい。
【００２３】
上記他のビニル単量体単位の含有量は、メタクリル系樹脂の総量に対して、好ましくは０．１〜２０質量％であり、より好ましくは１．０〜１５質量％であり、さらに好ましくは１．５〜１２質量％であり、特に好ましくは２．０〜１０質量％である。他のビニル単量体単位の含有量が０．１質量％以上であることにより、流動性及び耐熱性がより向上する傾向にある。また、他のビニル単量体単位の含有量が２０質量％以下であることにより、耐熱性がより向上する傾向にある。
【００２４】
メタクリル系樹脂においては、耐熱性、加工性等の特性を向上させる目的で、上記例示したビニル単量体以外のビニル系単量体を適宜添加して共重合させてもよい。
【００２５】
−メタクリル系樹脂の重量平均分子量及び分子量分布−
上記メタクリル系樹脂の重量平均分子量及び分子量分布について説明する。
ゲルパーミエーションクロマトグラフィー（ＧＰＣ）で測定したメタクリル系樹脂の重量平均分子量（Ｍｗ）は、５００００〜３０００００であることが好ましい。メタクリル系樹脂の重量平均分子量が上記範囲内であることにより、流動性、機械的強度、及び耐溶剤性のバランスを図ることができ、良好な成形加工性が維持される傾向にある。特に、優れた機械的強度及び耐溶剤性を得る観点から、メタクリル系樹脂の重量平均分子量（Ｍｗ）は、５００００以上が好ましく、６００００以上がより好ましく、７００００以上がさらに好ましく、８００００以上がさらにより好ましく、９００００以上がよりさらに好ましい。また、メタクリル系樹脂が良好な流動性を示す観点から、メタクリル系樹脂の重量平均分子量（Ｍｗ）は３０００００以下であることが好ましく、２５００００以下がより好ましく、２３００００以下がさらに好ましく、２１００００以下がさらにより好ましく、１８００００以下がよりさらに好ましい。
【００２６】
上記メタクリル系樹脂の分子量分布（Ｍｗ／Ｍｎ）は、好ましくは１．６〜６．０であり、より好ましくは１．７〜５．０であり、さらに好ましくは１．８〜５．０である。メタクリル系樹脂の分子量分布が上記範囲内であることにより成形加工流動と機械強度のバランスがより優れる傾向にある。ここで、Ｍｗは重量平均分子量を表し、Ｍｎは数平均分子量を表す。
メタクリル系樹脂の重量平均分子量（Ｍｗ）及び数平均分子量（Ｍｎ）は、ＧＰＣで測定することができ、具体的には、後述する実施例に記載の方法により測定することができる。具体的には、あらかじめ単分散の重量平均分子量が既知で試薬として入手可能な標準メタクリル系樹脂と、高分子量成分を先に溶出する分析ゲルカラムを用い、溶出時間と重量平均分子量から検量線を作成しておき、続いて得られた検量線を元に、所定の測定対象のメタクリル系樹脂の重量平均分子量（Ｍｗ）及び数平均分子量（Ｍｎ）を求めることができる。得られた重量平均分子量（Ｍｗ）及び数平均分子量（Ｍｎ）から分子量分布を算出することができる。数平均分子量（Ｍｎ）とは、単純な分子１本あたりの分子量の平均であり、系の全重量／系中の分子数で定義される。重量平均分子量（Ｍｗ）とは、重量分率による分子量の平均で定義される。
【００２７】
−メタクリル系樹脂のピークトップ分子量（Ｍｐ）の１／５以下の分子量成分の割合−
耐溶剤性、流動性の観点から、ＧＰＣ法により求めた上記メタクリル系樹脂のＧＰＣ溶出曲線から得られるピークトップ分子量（Ｍｐ）の１／５以下の分子量を有する成分が占める割合は、上記メタクリル系樹脂のＧＰＣ溶出曲線の総面積に対して、好ましくは６〜５０％であり、より好ましくは７〜４５％であり、さらに好ましくは８〜４３％であり、よりさらに好ましくは９〜４０％であ、さらにより好ましくは１０〜３８％である。ピークトップ分子量（Ｍｐ）の１／５以下の分子量を有する成分の割合が６％以上であることより、成形流動性がより向上する傾向にあり、成形体表面の分子配向が緩和されて耐擦傷性が良好となる傾向にある。また、ピークトップ分子量（Ｍｐ）の１／５以下の分子量を有する成分の割合が５０％以下であることより、耐溶剤性がより向上する傾向にある。
ここで、「ピークトップ分子量（Ｍｐ）の１／５以下の分子量を有する成分が占める割合（％）」とは、ＧＰＣ溶出曲線の全エリア面積を１００％とした場合の、ピークトップ分子量（Ｍｐ）の１／５以下の分子量を有する成分に相当するエリア面積の割合であり、後述する実施例に記載する方法により測定することができる。なお、「ピークトップ分子量（Ｍｐ）」とは、ＧＰＣ溶出曲線においてピークを示す重量分子量を指す。ＧＰＣ溶出曲線においてピークが複数存在する場合は、存在量が最も多い重量分子量が示すピークにおける分子量を、ピークトップ分子量（Ｍｐ）とする。
なお、重量分子量が５００以下のメタクリル系樹脂成分は、成形時にシルバーと呼ばれる発泡様の外観不良の原因となるため、できる限り少ない方が好ましい。
【００２８】
−メタクリル系樹脂の製造方法−
メタクリル系樹脂は、塊状重合、溶液重合、懸濁重合法もしくは乳化重合法のいずれかの方法により製造することができる。このなかでも、好ましくは、塊状重合、溶液重合及び懸濁重合法であり、より好ましくは懸濁重合法である。
【００２９】
重合温度は、重合方法に応じて適宜最適の重合温度を選択すればよいが、好ましくは５０℃以上１００℃以下であり、より好ましくは６０℃以上９０℃以下である。
【００３０】
メタクリル系樹脂を製造する際には、重合開始剤を用いてもよい。重合開始剤としては、特に限定されないが、ラジカル重合を行う場合は、例えば、ジ−ｔ−ブチルパーオキサイド、ラウロイルパーオキサイド、デカノイルパーオキサイド、ステアリルパーオキサイド、ベンゾイルパーオキサイド、ｔ−ブチルパーオキシネオデカネート、ｔ−ブチルパーオキシピバレート、ジラウロイルパーオキサイド、ジクミルパーオキサイド、ｔ−ブチルパーオキシ−２−エチルヘキサノエート、１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−ビス（ｔ−ブチルパーオキシ）シクロヘキサン等の有機過酸化物；アゾビスイソブチロニトリル、アゾビスイソバレロニトリル、１，１−アゾビス（１−シクロヘキサンカルボニトリル）、２，２’−アゾビス−４−メトキシ−２，４−アゾビスイソブチロニトリル、２，２’−アゾビス−２，４−ジメチルバレロニトリル、２，２’−アゾビス−２−メチルブチロニトリル、２−（カルバモイルアゾ）イソブチロニトリル等のアゾ系の一般的なラジカル重合開始剤が挙げられる。これらは一種のみを単独で用いてもよく、二種類以上を組み合わせて用いてもよい。これらのラジカル開始剤と適当な還元剤とを組み合わせてレドックス系開始剤として用いてもよい。
【００３１】
これらのラジカル重合開始剤及び／又はレドックス系開始剤は、メタクリル系樹脂の重合の際に使用する全単量体の総量１００質量部に対して、０〜１質量部の範囲で用いるのが一般的であり、重合を行う温度と重合開始剤の半減期を考慮して適宜選択することができる。
【００３２】
メタクリル系樹脂の重合方法として、塊状重合法、キャスト重合法、又は懸濁重合法を選択する場合には、メタクリル系樹脂の着色を防止する観点から、有機過酸化物を重合開始剤として用いて重合することが好ましい。このような有機過酸化物としては、上記と同様のものが挙げられ、このなかでもラウロイルパーオキサイド、デカノイルパーオキサイド、及びｔ−ブチルパーオキシ−２−エチルヘキサノエート等が好ましく、ラウロイルパーオキサイドがより好ましい。
【００３３】
また、メタクリル系樹脂を、９０℃以上の高温下で溶液重合法により重合する場合には、１０時間半減期温度が８０℃以上で、かつ用いる有機溶媒に可溶である有機過酸化物及びアゾビス開始剤等を重合開始剤として用いることが好ましい。このような有機過酸化物及びアゾビス開始剤としては、上記と同様のものが挙げられ、このなかでも１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−アゾビス（１−シクロヘキサンカルボニトリル）、２−（カルバモイルアゾ）イソブチロニトリル等が好ましい。
【００３４】
メタクリル系樹脂を製造する際には、必要に応じて、メタクリル系樹脂の分子量の制御を行ってもよい。メタクリル系樹脂の分子量を制御する方法としては、特に限定されないが、例えば、重合方法又は重合条件を変える方法、重合開始剤の選択、連鎖移動剤やイニファータ等の量を調整する方法等が挙げられる。これらの分子量制御方法は、一種の方法のみを用いてもよく、二種以上の方法を併用してもよい。
【００３５】
イニファータとしては、特に限定されないが、例えば、ジチオカルバメート類、トリフェニルメチルアゾベンゼン、テトラフェニルエタン誘導体等が挙げられる。
【００３６】
連鎖移動剤としては、特に限定されないが、例えば、アルキルメルカプタン類、ジメチルアセトアミド、ジメチルホルムアミド、トリエチルアミン等が挙げられる。このなかでも、取扱性や安定性の観点から、アルキルメルカプタン類が好ましい。当該アルキルメルカプタン類としては、特に限定されないが、例えば、ｎ−ブチルメルカプタン、ｎ−オクチルメルカプタン、ｎ−ドデシルメルカプタン、ｔ−ドデシルメルカプタン、ｎ−テトラデシルメルカプタン、ｎ−オクタデシルメルカプタン、２−エチルヘキシルチオグリコレート、エチレングリコールジチオグリコレート、トリメチロールプロパントリス（チオグリコート）、ペンタエリスリトールテトラキス（チオグリコレート）等が挙げられる。
【００３７】
連鎖移動剤及びイニファータは、目的とするメタクリル系樹脂の分子量に応じて適宜添加することができ、連鎖移動剤及びイニファータの添加量を調整することにより、分子量を調整することが可能である。一般的には、メタクリル系樹脂の重合の際に使用する全単量体の総量１００質量部に対して０．００１質量部〜５質量部の範囲で用いられる。
【００３８】
また、ＧＰＣ溶出曲線から得られるピークトップ分子量（Ｍｐ）の１／５以下の分子量を有する成分の割合が、６〜５０％の範囲であるメタクリル系樹脂を製造する方法としては、低分子量のメタクリル系樹脂と高分子量のメタクリル系樹脂とを溶融ブレンドする方法や、多段重合法により製造する方法等が挙げられる。上記のＭｐの１／５以下の分子量を有する成分の存在量が６〜５０％のメタクリル系樹脂を製造する場合、その方法については特に限定されるものではないが、品質安定性の観点から多段重合法を使用することがより好ましい。
多段重合法を使用する場合、まず、１段目の重合において、メタクリル酸エステル単量体と他のビニル単量体とを重合し、ＧＰＣで測定した重量平均分子量が５０００〜５００００である重合体（ｉ）を製造することが好ましい。次に、重合系内を１段目の重合温度よりも高い温度に一定時間保持する。その後、重合体（ｉ）の存在下で、メタクリル酸エステル単量体と他のビニル単量体とをさらに重合し、重量平均分子量が６００００〜３５００００である重合体（ｉｉ）を製造することが好ましい。なお、メタクリル系樹脂が単独重合体である場合には、他のビニル単量体を用いずに、１段目及び２段目の重合において、単独重合を行う。また、メタクリル系樹脂が単独重合体と共重合体の混合物であるような場合には、１段目の重合において単独重合を行い、２段目の重合において共重合を行うこともできる。
【００３９】
製造時の重合安定性及びメタクリル系樹脂の流動性や樹脂成形体の機械的強度を向上させる観点そして成形体表面の分子配向緩和の観点から、重合体（ｉ）の含有量は、メタクリル系樹脂の総量に対して、好ましくは５〜５０質量％であり、重合体（ｉｉ）の含有量は、メタクリル系樹脂の総量に対して、好ましくは９５〜５０質量％である。重合安定性、流動性、成形体の機械的強度、成形体表面の分子配向緩和のバランスを考慮すると、重合体（ｉ）／重合体（ｉｉ）の含有量比率は、より好ましくは７〜４７質量％／９３〜５３質量％、さらに好ましくは１０〜４５質量％／９０〜６５質量％であり、さらにより好ましくは１３〜４３質量％／８７〜５７質量％であり、よりさらに好ましくは１５〜４０質量％／８５〜６０質量％である。
【００４０】
さらに、重合体（ｉ）は、メタクリル酸エステル単量体単位８０〜１００質量％及び他のビニル単量体単位０〜２０質量％を含む重合体であることが好ましく、メタクリル酸エステル単量体単位９０〜１００質量％及び他のビニル単量体単位０〜１０質量％を含む重合体であることがより好ましく、メタクリル酸エステル単量体単位９５〜１００質量％及び他のビニル単量体単位０〜５質量％を含む重合体であることがさらに好ましい。重合体（ｉ）を構成する単量体単位の比率は、多段重合の重合体（ｉ）の重合工程において添加する単量体量を制御することにより調整することができる。重合体（ｉ）は、他のビニル単量体の含有量が少ない方が好ましく、他のビニル単量体を含まなくてもよい。
【００４１】
また、成形時のシルバー等の不具合抑制、重合安定性、流動性の観点から、重合体（ｉ）の重量平分均子量は、好ましくは５０００〜５００００であり、より好ましくは１００００〜４５０００であり、さらに好ましくは１８０００〜４２０００であり、特に好ましくは２００００〜４００００である。重合体（ｉ）の重量平均分子量は、上述したように、連鎖移動剤やイニファータを用いたり、これらの量を調整したり、重合条件を適宜変更することにより制御できる。重合体（ｉ）の重量平分均子量は、上記同様、ＧＰＣで測定することができる。
【００４２】
重合体（ｉｉ）は、メタクリル酸エステル単量体単位８０〜９９．９質量％及び他のビニル単量体単位０．１〜２０質量％を含む重合体であることが好ましく、メタクリル酸エステル単量体単位９０〜９９．９質量％及び他のビニル単量体単位０．１〜１０質量％を含む重合体であることがより好ましく、メタクリル酸エステル単量体単位９２．５〜９９．８質量％及び他のビニル単量体単位０．２〜７．５質量％を含む重合体であることがさらに好ましい。重合体（ｉｉ）を構成する単量体単位の比率は、多段重合の重合体（ｉｉ）の重合工程において添加する単量体量を調整することにより制御することができる。
【００４３】
また、耐溶剤性、流動性の観点から、重合体（ｉｉ）の重量平分均子量は、好ましくは６００００〜３５００００であり、より好ましくは１０００００〜３２００００であり、さらに好ましくは１３００００〜３０００００であり、よりさらに好ましくは１５００００〜２７００００である。重合体（ｉｉ）の重量平均分子量は、上述したように、連鎖移動剤やイニファータを用いたり、これらの量を調整したり、重合条件を適宜変更することにより制御できる。重合体（ｉｉ）の重量平分均子量は、上記同様、ＧＰＣで測定することができる。
【００４４】
上記多段重合法は、重合体（ｉ）と重合体（ｉｉ）のそれぞれの組成を制御しやすく、重合時の重合発熱による温度上昇が抑えられ、系内の粘度も安定化できる。この場合、重合体（ｉ）の重合が完了しないうちに重合体（ｉｉ）の原料組成混合物は一部重合が開始されている状態であってもよいが、一度キュア（この場合、系内を重合温度より高い温度に保つこと）を行い、重合を完了させた後に重合体（ｉｉ）の原料組成混合物を添加する方が好ましい。１段目にキュアを行うことにより、重合が完了するだけでなく、未反応の単量体、開始剤、連鎖移動剤等を除去又は失活させることができ、２段目の重合に悪影響を及ぼさなくなる。結果として、目的の重量平均分子量を得ることができる。
【００４５】
重合温度は、重合方法に応じて適宜最適の重合温度を選択して製造すればよいが、好ましくは５０℃以上１００℃以下であり、より好ましくは６０℃以上９０℃以下である。重合体（ｉ）及び重合体（ｉｉ）の重合温度は、同じであっても異なっていてもよい。
キュアの際に昇温させる温度は、重合体（ｉ）の重合温度よりも５℃以上高くすることが好ましく、より好ましくは７℃以上、さらに好ましくは１０℃以上である。さらに、キュアの際に昇温した温度で保持する時間は、１０分間以上１８０分間以下が好ましく、より好ましくは１５分間以上１５０分間以下である。
【００４６】
（ポリスチレン系樹脂）
上記ポリスチレン系樹脂としては、例えば、スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、イソプロペニルベンセン（α−メチルスチレン）等のスチレン系単量体に由来する単量体単位として含む樹脂が挙げられる。上記ポリスチレン系樹脂は、上記スチレン系単量体以外に、上述のメタクリル酸エステル単量体、他のビニル単量体（スチレン系単量体を除く）に由来する構成単位を含んでいてもよい。中でも、ポリスチレンが好ましい。
上記ポリスチレン系樹脂は、１種のみを単独で用いてもよく、２種以上混合して用いてもよい。
上記ポリスチレン系樹脂中の、スチレン系単量体に由来する構成単位の含有量は、５０質量％以上であることが好ましく、より好ましくは６０質量％以上、更に好ましくは７０質量％以上である。
【００４７】
（ポリカーボネート系樹脂）
上記ポリカーボネート系樹脂としては、例えば、触媒及び分子量調節剤の存在下で、二価フェノール系化合物とホスゲンとを反応させて製造した樹脂、二価フェノール系化合物及びジフェニルカーボネート等のカーボネート前駆体のエステル交換を利用して製造した樹脂等が挙げられる。
上記二価フェノール系化合物としては、ビスフェノール系化合物を用いることができ、２，２−ビス（４−ヒドロキシフェニル）プロパン（ビスフェノールＡ）が好ましく用いられる。ビスフェノールＡは、部分的又は全体的に他種の二価フェノールに変わってもよい。ビスフェノールＡ以外の二価フェノールとしては、例えば、ハイドロキノン、４，４’−ジヒドロキシジフェニル、ビス（４−ヒドロキシフェニル）メタン、１，１−ビス（４−ヒドロキシフェニル）シクロヘキサン、２，２−ビス（３，５−ジメチル−４−ヒドロキシフェニル）プロパン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）ケトン、ビス（４−ヒドロキシフェニル）エーテルや、２，２−ビス（３，５−ジブロモ−４−ヒドロキシフェニル）プロパン等のハロゲン化ビスフェノール等が挙げられる。
上記ポリカーボネート系樹脂としては、ビスフェノールＡ系ポリカーボネート等の単一重合体や、２種以上の二価フェノールの共重合体又はこれらの混合物等を用いることができる。また、上記ポリカーボネート系樹脂としては、例えば、線状ポリカーボネート、分岐型ポリカーボネート又はポリエステルカーボネート共重合体等が挙げられる。
上記分岐型ポリカーボネートとしては、例えば、トリメリット酸無水物、トリメリット酸等の多官能性芳香族化合物を、二価フェノール系化合物及びカーボネート前駆体と反応させたもの等が挙げられる。
上記ポリエステルカーボネート共重合体としては、例えば、二官能性カルボン酸を、二価フェノール系化合物及びカーボネート前駆体と反応させたもの等が挙げられる。
上記ポリカーボネート系樹脂は、１種のみを単独で用いてもよく、２種以上混合して用いてもよい。
【００４８】
非結晶性樹脂（Ａ）の含有量は、得られる成形体の漆黒性が一層優れる観点から、非結晶性樹脂組成物の総量に対して、好ましくは５０質量％以上９９.９質量％以下であり、より好ましくは６０質量％以上９８．５質量％以下であり、さらに好ましくは７０質量％以上９８質量％以下である。
また、メタクリル系樹脂の含有量は、得られる成形体の漆黒性、表面硬度、及び耐傷つき性に一層優れる観点から、非結晶性樹脂組成物の総量に対して、好ましくは５０質量％以上９９．９質量％以下であり、より好ましくは６０質量％以上９８．５質量％以下であり、さらに好ましくは７０質量％以上９８質量％以下である。
【００４９】
〔染料（Ｂ）〕
上記非結晶性樹脂組成物は、染料（Ｂ）を含むことが、より漆黒性の深みを増す上で必要である。
上記染料（Ｂ）は、赤系染料、黄系染料、緑系染料、青系染料、及び紫系染料からなる群より選ばれる１種以上の染料を含むことが好ましく、赤系染料、黄系染料、緑系染料、青系染料、及び紫系染料からなる群より選ばれる１種以上の染料であることがより好ましい。
さらに深みのある漆黒性を発現させる観点から、３種以上の染料を含むことが好ましく、それらの染料は、互いに色相の異なる３種以上の染料であるとより好ましく、赤系染料、黄系染料、緑系染料、青系染料及び紫系染料からなる群より選ばれる３種以上の染料であることが更に好ましい。単純に青系染料と黄系染料との組合せのみ、又は緑系染料と赤系染料との組合せのみという狭い範囲での組合せよりも、所謂光の３原色をまんべんなく含んだ組合せによって漆黒性を発現させる方が、より深みを増した漆黒性を発現させる観点で好ましいからである。そのような組合せとしては、例えば、紫系染料、緑系染料、黄系染料及び青系染料の組合せ；紫系染料、黄系染料、緑系染料及び赤系染料の組合せ；赤系染料、緑系染料及び青系染料の組合せ、といった、複数の系統の染料の適量ずつの組合せが挙げられ、これらの中では、既に多くの市販製品があり、後述する耐候性染料の種類も多いのでより所望の漆黒性を実現しやすいという観点から、赤系染料、緑系染料、黄系染料及び青系染料の組合せが好ましい。
【００５０】
赤系染料としては、カラーインデックスで表すと、例えば、Ｓｏｌｖｅｎｔ  ｒｅｄ  ５２、同１１１、同１３５、同１４５、同１４６、同１４９、同１５０、同１５１、同１５５、同１７９、同１８０、同１８１、同１９６、同１９７、同２０７、Ｄｉｓｐｅｒｓｅ  Ｒｅｄ  ２２、同６０、及び同１９１等が挙げられる。青系染料としては、カラーインデックスで表すと、例えば、Ｓｏｌｖｅｎｔ  Ｂｌｕｅ  ３５、同４５、同７８、同８３、同９４、同９７、同１０４、及び同１０５等が挙げられる。黄系染料としては、カラーインデックスで表すと、例えば、Ｄｉｓｐｅｒｓｅ  Ｙｅｌｌｏｗ  ５４、同１６０、及びＳｏｌｖｅｎｔ  ｙｅｌｌｏｗ  ３３が挙げられる。緑系染料としては、カラーインデックスで表すと、例えば、Ｓｏｌｖｅｎｔ  Ｇｒｅｅｎ  ３、同２０、及び同２８等が挙げられる。紫系染料としては、カラーインデックスで表すと、例えば、Ｓｏｌｖｅｎｔ  Ｖｉｏｌｅｔ  ２８、同１３、同３１、同３５、及び同３６等が挙げられる。これらの染料は色毎に、１種を単独で又は２種以上を組み合わせて用いられる。
【００５１】
なお、染料の種類は特に限定されないが、染料（Ｂ）は、耐候性の観点から、アントラキノン系染料、複素環式化合物系染料及びペリノン系染料からなる群より選ばれる１種以上の染料を含むことが好ましく、アントラキノン系染料、複素環式化合物系染料及びペリノン系染料からなる群より選ばれる１種以上の染料のみからなることがより好ましい。
アントラキノン系染料としては、カラーインデックスで表すと、例えば、Ｓｏｌｖｅｎｔ  Ｖｉｏｌｅｔ  ３６、Ｓｏｌｖｅｎｔ  Ｇｒｅｅｎ  ３、同２８、Ｓｏｌｖｅｎｔ  Ｂｌｕｅ  ９４、同９７、及びＤｉｓｐｅｒｓｅ  Ｒｅｄ  ２２等が挙げられる。
複素環式化合物系染料としては、カラーインデックスで表すと、例えば、Ｄｉｓｐｅｒｓｅ  Ｙｅｌｌｏｗ  １６０等が挙げられる。
ペリノン系染料としては、カラーインデックスで表すと、例えば、Ｓｏｌｖｅｎｔ  ｒｅｄ  １７９等が挙げられる。
これらはそれぞれ、１種を単独で又は２種以上を組み合わせて用いられる。
【００５２】
染料（Ｂ）の含有量は、非結晶性樹脂組成物の総量に対して、耐候性や原料コストの観点より、好ましくは０．０１質量％以上１．５質量％以下であり、より好ましくは０．０２質量％以上１．０質量％以下であり、さらにより好ましくは０．０３質量％以上０．８質量％以下であり、特に好ましくは０．０５質量％以上０．６質量％以下である。染料（Ｂ）が、０．０１質量％以上１．５質量％以下であることにより、後述のＬ*を所定の範囲に調整できる傾向にある。
【００５３】
〔カーボンブラック（Ｃ）〕
上記非結晶性樹脂組成物は、さらにカーボンブラック（Ｃ）を含むことが、耐候性の観点で好ましい。カーボンブラック（Ｃ）は、その表面をコーティング剤により表面コーティングされたものを含むことが好ましく、その表面をコーティング剤により表面コーティングされたものであることがより好ましい。このようなカーボンブラック（Ｃ）を用いることにより、より深みのある漆黒性を発現できる。
【００５４】
上記コーティング剤としては、特に限定されないが、例えば、ステアリン酸亜鉛、ステアリン酸マグネシウム、ステアリン酸カルシウム、オレイン酸アミド、ステアリン酸アミド、パルミチン酸アミド、メチレンビスステアリルアミド及びエチレンビスステアリルアミド（ＥＢＳ）からなる群より選ばれる１種以上の化合物を含むことが好ましく、１種以上の該化合物のみからなることがより好ましい。
これらの中でも、ステアリン酸亜鉛及びＥＢＳがより好ましい。このようなコーティング剤を用いることにより、より深みのある漆黒性を実現できる傾向にある。コーティング剤は１種を単独で又は２種以上を組み合わせて用いられる。
なお、これらの化合物は、カーボンブラック等の顔料分散剤としても通常用いられるものでもある。ただし、分散剤としてこれらの化合物を用いる場合、カーボンブラックと粉体とを混ぜ合わせただけの混合物であるため、カーボンブラックの表面をコーティングするコーティング剤としては機能していない状態にある。この状態のカーボンブラックは、上記コーティング剤で表面をコーティングしたカーボンブラックと比較して、非結晶性樹脂にコンパウンドした場合の漆黒性が低くなる傾向にある。本発明者らは、コーティング剤をその融点以上に加熱した後でカーボンブラックと混ぜ合わせてせん断をかけ、十分撹拌することで、コーティング剤とカーボンブラックとの配合比を分散剤として用いる場合と全く同じ組成にした場合であっても、上記コーティング剤が表面コーティング剤として機能し、漆黒性を著しく向上できることを見出した。このメカニズムとして本発明者らは下記を推定している。すなわち、本発明者らは、カーボンブラック表面とマトリックスである樹脂表面との間に空隙が存在し、ここで入射光が光散乱を生じていることが、漆黒性を十分に発現しにくい状態である「白ボケ」の原因であると考えている。この点において、コーティング剤をその融点以上に加熱した後でカーボンブラックと混ぜ合わせて撹拌することにより、そのカーボンブラック表面に存在する微細な凹凸、又は複数のカーボンブラック粒子間に存在する空隙をより容易に埋めることができると推定される。また、溶融樹脂とのコンパウンドの前に、カーボンブラック表面の凹凸又はカーボンブラック粒子間の空隙をコーティング剤で埋めておくことにより、コンパウンド時のマトリックスである溶融樹脂がそれらの凹凸や空隙を埋めることができるか否かにかかわらず、「白ボケ」をより十分に抑制するという観点から極めて有効な手段であると考える。
なお、上述の推定メカニズムに基づけば、コーティング剤は特に上記で例示した化合物に限定されず、メタクリル系樹脂と相溶性があり、かつその物性に影響を与え難い物質であれば好適に使用できることは容易に類推される。
【００５５】
カーボンブラックがコーティング剤によりその表面をコーティングされている場合、カーボンブラックの質量Ｗｃとコーティング剤の質量Ｗｓとの比率（Ｗｃ／Ｗｓ）は、好ましくは２０／８０〜６０／４０であり、より好ましくは３０／７０〜５０／５０である。Ｗｃ／Ｗｓが上記範囲内であることにより、より深みのある漆黒性を実現することができる傾向にある。
【００５６】
カーボンブラック（Ｃ）の含有量は、非結晶性樹脂組成物の総量に対して、好ましくは０．０１質量％以上１．５質量％以下であり、より好ましくは０．０２質量％以上１．０質量％以下であり、さらに好ましくは０．０５質量％以上０．５質量％以下である。カーボンブラック（Ｃ）の含有量が０．０１質量％以上であることにより、特に肉厚の薄い成形体であっても遮蔽性を高く維持することができる傾向にある。また、カーボンブラック（Ｃ）の含有量が１．５質量％以下であることにより、深みのある漆黒性を発現することができる傾向にある。また、コーティング剤を除いたカーボンブラックの含有量としては、非結晶性樹脂組成物の総量に対して、好ましくは０．００５質量％以上０．６質量％以下であり、より好ましくは０．０１質量％以上０．５質量％以下であり、さらに好ましくは０．０３質量％以上０．４質量％以下である。
【００５７】
コーティング前のカーボンブラックの種類として、より具体的には、顕微鏡観察による算術平均粒径が１０〜４０ｎｍ、ＪＩＳ  Ｋ６２１７：２００１で規定される窒素吸着比表面積が５０〜４００ｍ2／ｇ、及び９５０℃で７分間加熱した際の揮発分が０．５〜３質量％であることのうち１種以上の条件を満たすカーボンブラックを好適に使用できる。
【００５８】
〔摺動剤（Ｄ）〕
上記非結晶性樹脂組成物は、さらに摺動剤（Ｄ）を含むことが、耐擦傷性の観点で好ましい。摺動剤（Ｄ）としては、特に限定されないが、例えば、フタル酸エステル系、脂肪酸エステル系、トリメリット酸エステル系、リン酸エステル系、ポリエステル系等の可塑剤、高級脂肪酸およびその塩、高級脂肪酸エステル、高級脂肪酸のモノ、ジ、又はトリグリセリド系等の離型剤、シロキサン系化合物等が挙げられる。中でも、漆黒性の観点から、シロキサン系化合物が好ましい。
【００５９】
上記シロキサン系化合物としては、特に限定されないが、例えば、ポリ（メタ）アクリル基を含有するシロキサン系化合物、１〜１１個の炭素原子を有するアルキル基を有するシロキサン系化合物、ポリエステル基を有するシロキサン系化合物、１２〜３６個の炭素原子を有する炭化水素基を有するシロキサン系化合物等が挙げられる。このなかでも、ポリ（メタ）アクリル基を含有するシロキサン系化合物、ポリエステル基を有するシロキサン系化合物が好ましい。また、シロキサン系化合物は、直鎖状、環状、分岐状のいずれの構造を有してもよいが、このなかでも直鎖状のシロキサン系化合物が好ましい。
【００６０】
また、シロキサン系化合物として、より具体的には、下記式（Ｉ）で表される化合物であることが好ましい。
【化４】
2019056110.tif 000005
（式（Ｉ）中、Ｒは、各々独立して、１〜１１個の炭素原子を有するアルキル基であり、Ｒ1は、各々独立して、１〜１１個の炭素原子を有するアルキル基又はポリエステル基であり、Ｒ2は、各々独立して、ポリエステル基又は１２〜３６個の炭素原子を有する炭化水素基であり、ｎ、ｍ、及びｐは、各々独立して、０〜５８であり、かつ、Ｎ＝ｎ＋ｍ＋ｐ＋２は、１５〜７５を満たし、ｍ及びｐが０である場合、全てのＲ1はポリエステル基である。）
上記摺動剤（Ｄ）は、上記式（Ｉ）で表されるシロキサン系化合物を含むことが好ましく、上記式（Ｉ）で表されるシロキサン系化合物のみであることがより好ましい。
【００６１】
Ｒ又はＲ1で表される１〜１１個の炭素原子を有するアルキル基としては、特に限定されないが、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、ネオペンチル基、ｎ−ヘキシル基、テキシル基、ｎ−へプチル基、ｎ−オクチル基、ｎ−エチルヘキシル基、ｎ−ノニル基、ｎ−デシル基、等が挙げられる。
【００６２】
Ｒ2で表される１２〜３６個の炭素原子を有する炭化水素基としては、直鎖状、分岐状、又は環状の脂肪族炭化水素基；芳香族炭化水素基；等が挙げられる。
【００６３】
Ｒ1及び／又はＲ2で表されるポリエステル基は、好ましくは３〜３０個のエステル単位から構成される基であり、より好ましくは８〜２５個のエステル単位から構成される基であり、さらに好ましくは１５〜２５個のエステル単位から構成される基である。このようなポリエステル基としては、特に限定されないが、例えば、下記式（Ｖ）で表される基が挙げられる。
式（Ｖ）：−Ｒq−（Ｒr）uＨ
（式（Ｖ）中、Ｒqは、−（ＣＨ2）s−Ｏ−で表される基であり、Ｒrは、各々独立して、Ｃ（Ｏ）−（ＣＨ2）t−Ｏ−で表される基であり、ｓは、２〜１０、好ましくは３〜７、より好ましくは６であり、ｔは２〜１０、好ましくは３〜８、より好ましくは４又は５であり、ｕは３〜３０、好ましくは８〜２５、より好ましくは１５〜２５である。）
ポリエステル基は、同じ又は異なる出発分子から構成されていてもよい。ポリエステル基は、好ましくは同じ出発分子から構成されている。ポリエステル基は、好ましくは開環によって進む、ラクトンのポリ（エステル化）によって得られるものであり、より好ましくはカプロラクトン又はバレロラクトン、殊にε−カプロラクトン、３，５，５−トリメチルカプロラクトン又はδ−カプロラクトンのポリ（エステル化）によって得られるものであり、さらに好ましくはε−カプロラクトンのポリ（エステル化）によって得られるものである。Ｒ1及び／又はＲ2がポリエステル基である式（Ｉ）で表されるより好ましい化合物は、ポリエステル基が３〜３０個、好ましくは８〜２５個、より好ましくは１５〜２５個のε−カプロラクトン単位から構成されているものである。さらに好ましくは、全てのＲ1は同じポリエステル基である。
式（Ｉ）で表される化合物は、Ｒ1のほかに１つ以上のＲ2もポリエステル基であることがさらに好ましい。式（Ｉ）の化合物中、Ｒ1も１つ以上のＲ2もポリエステル基である場合、これらのポリエステル基は、同じであることがさらにより好ましい（同じ数の出発分子単位を有する）。
全てのＲ1が１〜１１個の炭素原子を有するアルキル基である（ここで、Ｒ1は、好ましくはメチル基である）場合、Ｒ2は、好ましくは１２〜３６個の炭素原子、より好ましくは２０〜３０個の炭素原子、さらに好ましくは２４〜３０個の炭素原子を有する炭化水素基であり、また、ｎは、好ましくは３０以上、より好ましくは４０〜５０である。全てのＲ1が１〜１１個の炭素原子を有するアルキル基であるの場合、ｐは、好ましくは０であり、かつ、ｍは、好ましくは３０〜４８である。
【００６４】
Ｒ1及び／又はＲ2の１つ以上がポリエステル基である場合、ｎは、有利には１０〜４５、より有利には２０〜３０、特に有利には２０以上３０未満である。Ｒ2がポリエステル基である場合、ｐは、好ましくは０であり、かつ、ｍは、好ましくは１〜１０であり、より好ましくは２〜５である。
【００６５】
式（Ｉ）で表されるシロキサン系化合物は、好ましくは、Ｒ2が、ポリエステル基又は１２〜３６個の炭素原子を有する炭化水素基である化合物である。
【００６６】
Ｒ2が炭化水素基である式（Ｉ）で表されるシロキサン系化合物のうち、好ましい化合物は、Ｒ1＝Ｒ＝メチル基、ｎ＝４０〜５０、より好ましくは４０又は５０であり、かつＲ2が３０個の炭素原子を有するアルキル基又は２４〜２８個の炭素原子を有するアルキル基である化合物の混合物である。
【００６７】
Ｒ1及び／又はＲ2がポリエステル基である式（Ｉ）で表されるシロキサン系化合物（Ｃ）のうち、好ましい化合物は、Ｒ＝メチル基、ｎ＝２０〜４５であり、かつ上記ポリエステル基が１５〜２５個のエステル単位を有する化合物である。
【００６８】
式（Ｉ）で表されるシロキサン系化合物のうち、好ましい化合物（ｐ＝０、Ｒ＝メチル基、Ｒ1及び／又はＲ2が式（Ｖ）で表されるポリエステル基である場合はＲq＝ヘキサノール基）は、以下の表１から読み取ることができる。なお、Ｒ1は、一方のＲ1が表１に示される構造であることが好ましく、全てのＲ1が表１に示される構造であることがより好ましい。
【表１】
2019056110.tif 000006
【００６９】
式（Ｉ）で表されるシロキサン系化合物の市販品としては、特に限定されないが、例えば、Ｅｖｏｎｉｋ  Ｇｏｌｄｓｃｈｍｉｄｔ  ＧｍｂＨより得られるＴＥＧＯＭＥＲ（登録商標）  Ｈ−Ｓｉ  ６４４０  Ｐ、ＴＥＧＯＰＲＥＮ（登録商標）  ６８４６等が挙げられる。
【００７０】
式（Ｉ）で表されるシロキサン系化合物は、相応する水素シロキサンと不飽和炭化水素若しくは飽和アルコールとの反応及び引き続く（ポリ）エステル化によって、又は不飽和ポリエステルと水素シロキサンとの直接反応によって得ることができる。反応は、欧州特許出願公開第１６４０４１８号明細書に記載されるようにヒドロシリル化によって又は脱水素的ヒドロシリル化によって行われることができる。ポリエステル基を有するポリシロキサンの製造方法は、例えば、欧州特許出願公開第０２０８７３４号明細書を参考にできる。
【００７１】
摺動剤（Ｄ）の含有量は、非結晶性樹脂組成物の総量に対して、好ましくは０．０１質量％以上１０質量％以下が好ましく、より好ましくは０．１質量％以上８質量％以下であり、さらに好ましくは０．１質量％以上７質量％以下であり、さらにより好ましくは０．１質量％以上６質量％以下であり、特に好ましくは０．５質量％以上５質量％以下であり、最も好ましくは１質量％以上４質量％以下である。摺動剤（Ｄ）の含有量が０．０１質量％以上であることより、非結晶性樹脂組成物を含む成形体の耐擦傷性がより向上する傾向にある。また、摺動剤（Ｄ）の含有量が１０質量％以下であることより、漆黒性がより向上する傾向にある。
また、シロキサン系化合物の含有量は、非結晶性樹脂組成物の総量に対して、好ましくは０．０１質量％以上１０質量％以下が好ましく、より好ましくは０．１質量％以上８質量％以下であり、さらに好ましくは０．１質量％以上７質量％以下であり、さらにより好ましくは０．１質量％以上６質量％以下であり、特に好ましくは０．５質量％以上５質量％以下であり、最も好ましくは１質量％以上４質量％以下である。シロキサン系化合物の含有量が０．０１質量％以上であることより、非結晶性樹脂組成物を含む成形体の耐擦傷性がより向上する傾向にある。また、シロキサン系化合物の含有量が１０質量％以下であることより、漆黒性がより向上する傾向にある。
【００７２】
〔その他の成分〕
（添加剤）
本実施形態の成形体には、必要に応じて、各種の添加剤を添加してもよい。
【００７３】
上記添加剤としては、例えば、ポリエーテル系、ポリエーテルエステル系、ポリエーテルエステルアミド系、アルキルスルフォン酸塩、アルキルベンゼンスルフォン酸塩等の帯電防止剤；酸化防止剤、紫外線吸収剤、熱安定剤、光安定剤等の安定剤；難燃剤、難燃助剤、硬化剤、硬化促進剤、導電性付与剤、応力緩和剤、結晶化促進剤、加水分解抑制剤、衝撃付与剤、相溶化剤、核剤、強化剤、補強剤、流動調整剤、増感材、ゴム質重合体、増粘剤、沈降防止剤、タレ防止剤、充填剤、消泡剤、カップリング剤、防錆剤、抗菌・防黴剤、防汚剤、導電性高分子等が挙げられる。
特に、熱安定剤、紫外線吸収剤及び難燃剤等を添加することが幅広い屋内外用途として、好ましい。また、応力緩和剤や衝撃付与剤として、ゴム質共重合体を添加してもよい。
【００７４】
（熱安定剤）
上記熱安定剤としては、特に限定されないが、例えば、ヒンダードフェノール系酸化防止剤、リン系加工安定剤等の酸化防止剤等が挙げられる。このなかでも、ヒンダードフェノール系酸化防止剤が好ましい。このような熱安定剤としては、特に限定されないが、例えば、ペンタエリスリトールテトラキス［３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、Ｎ，Ｎ’−ヘキサン−１，６−ジイルビス［３−（３，５−ジ−ｔｅｒｔ−ブチル−４−ヒドロキシフェニル）プロピオンアミド、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、４，６−ビス（オクチルチオメチル）−ｏ−クレゾール、４，６−ビス（ドデシルチオメチル）−о−クレゾール、エチレンビス（オキシエチレン）ビス［３−（５−ｔｅｒｔ−ブチル−４−ヒドロキシ−ｍ−トリル）プロピオネート、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリン）メチル］−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミン）フェノール等が挙げられ、ペンタエリスリトールテラキス［３−（３，５−ジ−ｔｅｒｔ−ブチル−４−ヒドロキシフェニル）プロピオネートが好ましい。これらは一種のみを単独で用いてもよく、二種以上を組み合わせて用いてもよい。
【００７５】
（紫外線吸収剤）
上記紫外線吸収剤としては、特に限定されないが、例えば、ベンゾトリアゾール系化合物、ベンゾトリアジン系化合物、ベンゾエート系化合物、ベンゾフェノン系化合物、オキシベンゾフェノン系化合物、フェノール系化合物、オキサゾール系化合物、マロン酸エステル系化合物、シアノアクリレート系化合物、ラクトン系化合物、サリチル酸エステル系化合物、ベンズオキサジノン系化合物等が挙げられる。このなかでも、ベンゾトリアゾール系化合物、ベンゾトリアジン系化合物が好ましい。これらは一種のみを単独で用いてもよく、二種以上を組み合わせて用いてもよい。
【００７６】
紫外線吸収剤の２０℃における蒸気圧（Ｐ）は、優れた成形加工性を得る観点から、好ましくは１．０×１０-4Ｐａ以下であり、より好ましくは１．０×１０-6Ｐａ以下であり、さらに好ましくは１．０×１０-8Ｐａ以下である。ここで、「優れた成形加工性」とは、例えば射出成形時に、金型表面への紫外線吸収剤の付着が少ないことや、フィルム成形時に、紫外線吸収剤のロールへの付着が少ないこと等を意味する。紫外線吸収剤がロールへ付着すると、最終的に目的とする成形体の表面に紫外線吸収剤が付着してしまい、外観性、光学特性を悪化させるおそれがあるため、成形体を光学用材料として使用する場合は特に上記成形加工性に優れていることが重要である。
【００７７】
紫外線吸収剤の融点（Ｔｍ）は、ブリードアウト防止の観点から、好ましくは８０℃以上であり、より好ましくは１００℃以上であり、さらに好ましくは１３０℃以上であり、さらにより好ましくは１６０℃以上である。
【００７８】
２３℃から２６０℃まで２０℃／ｍｉｎの速度で昇温した場合の紫外線吸収剤の質量減少率は、ブリードアウト防止の観点から、好ましくは５０％以下であり、より好ましくは３０％以下であり、さらに好ましくは１５％以下であり、さらにより好ましくは１０％以下であり、よりさらに好ましくは５％以下である。
【００７９】
（難燃剤）
上記難燃剤としては、特に限定されないが、例えば、環状窒素化合物、リン系難燃剤、シリコン系難燃剤、籠状シルセスキオキサン又はその部分開裂構造体、シリカ系難燃剤等が挙げられる。
【００８０】
非結晶性樹脂組成物と種々の添加剤とを混合する場合の混練方法としては、後述する「非結晶性樹脂組成物の製造方法」に記載した方法等が挙げられ、特に限定されるものではない。
【００８１】
〔非結晶性樹脂組成物の製造方法〕
上記非結晶性樹脂組成物は、例えば、非結晶性樹脂（Ａ）、染料（Ｂ）、および必要に応じて配合されるカーボンブラック（Ｃ）、摺動剤（Ｄ）、その他の成分などを撹拌によって十分混合させた後で、溶融混練（コンパウンド）することによって得ることができる。あるいは、染料（Ｂ）及び／又はカーボンブラック（Ｃ）、摺動剤（Ｄ）を用い、非結晶性樹脂（Ａ）をベースとした高濃度のマスターバッチを溶融混練して調製し、そのマスターバッチを他の非結晶性樹脂（Ａ）を用いて薄めて溶融混練してもよい。
【００８２】
溶融混練方法としては、例えば、押出機、加熱ロール、ニーダー、ローラミキサー、バンバリーミキサー等の混練機を用いて混練製造する方法が挙げられる。このなかでも、特に、押出機による混練が、生産性の観点から好ましく、単軸よりも二軸押出機が好ましい。混練温度は、非結晶性樹脂（Ａ）の好ましい加工温度に従えばよく、好ましくは１４０〜３００℃であり、より好ましくは１８０〜２８０℃であり、さらに好ましくは１６０〜２６０℃である。混練温度が３００℃以下であることにより、非結晶性樹脂の熱分解による残存モノマーの発生をより抑制でき、残存モノマーの可塑化効果による耐熱性等の物性低下及び射出成形時のシルバーをより有効かつ確実に防止することができる傾向にある。また、混練回転数は、非結晶性樹脂組成物の着色や熱分解を防止する観点から、３００ｒｐｍ以下で行うことが好ましく、より好ましくは２５０ｒｐｍ以下であり、さらに好ましくは２００ｒｐｍ以下である。
また、吐出量（ｋｇ／ｈｒ）／混練回転数（ｒｐｍ）は、非結晶性樹脂（Ａ）、染料（Ｂ）、カーボンブラック（Ｃ）、摺動剤（Ｄ）、及び添加剤等その他の成分の分解物の量を調整し、明度Ｌ*を適度な範囲に制御しやすくなる観点から、０．２以上１．５以下で行うことが好ましく、０．３以上１．４以下であることがより好ましく、０．４以上１．３以下であることがさらに好ましい。０．２以上１．５以下であることにより、Ｌ*を目的とする範囲に調整することが可能となる傾向にある。吐出量／混練回転数が０．２以上であると、せん断発熱による分解物の発生を抑え、Ｌ*値を２．５以下に調整しやすくなる傾向にあり、吐出量／混練回転数が１．５以下であると、混練状態がマイルドになり過ぎず、また、分解が適度に発生し、Ｌ*値が低くなりすぎない傾向にある。
成形に用いる金型は、金型表面（金型キャビティ内面）を、１０００〜４０００番の磨き番手で研磨しておくことが好ましい。
【００８３】
〔成形体の特性〕
（明度（Ｌ*））
本実施形態の成形体の「明度（Ｌ*）」とは、ＪＩＳ  Ｚ  ８７２９において採用されているＬ*ａ*ｂ*表色系における色彩値のうちの明度の値（Ｌ*）を意味し、「ＳＣＥ方式」とは、ＪＩＳ  Ｚ  ８７２２に準拠した分光測色計を用い、光トラップによって正反射光を除去して色を測る方法を意味する。
【００８４】
本実施形態の成形体のＳＣＥ測定での明度（Ｌ*）は、漆黒性及び耐擦傷性を有する観点で、０．３以上２．５以下であり、好ましくは０．３５以上２．０以下であり、より好ましくは０．４以上１．８以下、さらに好ましくは０．４以上１．６以下、さらにより好ましくは０．６以上１．６以下、特に好ましくは０．９以上１．５５以下である。中でも、漆黒性に一層優れる観点から、後述の耐擦傷性試験前のＬ*が、上記範囲であることが好ましく、後述の耐擦傷性試験前のＬ*及び耐擦傷性試験後のＬ*が何れも上記範囲であることがより好ましい。
さらに、後述する試験方法による耐擦傷性試験前後のΔＬ*（ΔＬ*＝（耐擦傷性試験
後のＬ*）−（耐擦傷性試験前のＬ*））は、耐擦傷性の観点から、１．０以下であることが好ましく、より好ましくは０．９以下であり、さらに好ましくは０．８以下、さらにより好ましくは０．７以下、特に好ましくは０．５以下である。耐擦傷試験前のＬ*が０．３以上であることより、耐擦傷試験前後のΔＬ*が低減される傾向にある。また、ΔＬ
*が１．０以下であることにより、傷が付いていない周辺部との視認による区別が困難となり、傷が目立ち難くなる。
【００８５】
（成形体の厚さと流動長との関係）
本実施形態の成形体は、厚さｔ（単位：ｍｍ）と流動長Ｌ（単位：ｍｍ）とが下記式（ＩＩ）の関係を満たすことが好ましい。
Ｌ／ｔ＜１５０・・・（ＩＩ）
成形体が、上記式（ＩＩ）で表される関係を有することにより、射出成形時に金型キャビティ内の流動末端部まで樹脂組成物を良好に充填することができる傾向にある。また、上記式（ＩＩ）で表される関係を満たすことで成形歪を抑制することができるので、反りやソルベントクラック尾を防止することも可能となる。同様の観点から、Ｌ／ｔは１４５未満であるとより好ましく、１４０未満であると更に好ましい。一方、Ｌ／ｔの下限は特に限定されないが、成形体に軽量化・薄肉化の要求を一層満足させる観点から、Ｌ／ｔが１００以上であると好適である。なお、流動長Ｌは、成形体を得る際に非結晶性樹脂組成物が流動した長さを示し、その大きさに合せて適宜、ノギス、マイクロメータ、物差し及び三次元測定機等、市販の各種計測道具によって測定される。
【００８６】
本実施形態の成形体の厚さｔは、１．５ｍｍ以上４．０ｍｍ以下であると好ましく、１．８ｍｍ以上３．５ｍｍ以下であるとより好ましく、２．０ｍｍ以上３．０ｍｍ以下であるとさらに好ましく、０．５ｍｍ以上３．０ｍｍ以下であると特に好ましい。成形体の厚さｔが１．５ｍｍ以上であると、成形歪を低減できるという効果を奏する。一方、厚さｔが４ｍｍ以下であると、成形体をより軽量化することができる。例えば、成形体を自動車外装・内装用意匠材などの意匠面を有する用途に用いると、成形体は意匠面を有していればよく、その厚さを薄くするほど軽量化できるので好ましい。
【００８７】
本実施形態の成形体は、成形時に使用した金型のゲートに対応するゲート部を有することが好ましい。上記ゲート部の数は、少なくとも１個であることが好ましく、より好ましくは１個である。
【００８８】
本実施形態の成形体は、生産性の観点から、射出成形体であることが好ましい。
【００８９】
本実施形態の成形体中の非結晶性樹脂（Ａ）の含有量は、得られる成形体の漆黒性が一層優れる観点から、成形体の総量に対して、好ましくは５０質量％以上９９．９質量％以下であり、より好ましくは６０質量％以上９８．５質量％以下、更に好ましくは７０質量％以上９８質量％以下である。
また、本実施形態の成形体中のメタクリル系樹脂の含有量は、得られる成形体の漆黒性、表面硬度、及び耐傷つき性に一層優れる観点から、成形体の総量に対して、好ましくは５０質量％以上９９．９質量％以下であり、より好ましくは６０質量％以上９８．５質量％以下、更に好ましくは７０質量％以上９８質量％以下である。
【００９０】
本実施形態の成形体中の染料（Ｂ）の含有量は、成形体の総量に対して、耐候性や原料コストの観点より、好ましくは０．０１質量％以上１．５質量％以下であり、より好ましくは０．０２質量％以上１．０質量％以下であり、さらにより好ましくは０．０３質量％以上０．８質量％以下であり、特に好ましくは０．０５質量％以上０．６質量％以下である。染料（Ｂ）が、０．０１質量％以上１．５質量％以下であることにより、Ｌ*を所定の範囲に調整できる傾向にある。
【００９１】
本実施形態の成形体中のカーボンブラック（Ｃ）の含有量は、成形体の総量に対して、好ましくは０．０１質量％以上１．５質量％以下であり、より好ましくは０．０２質量％以上１．０質量％以下であり、さらに好ましくは０．０５質量％以上０．５質量％以下である。カーボンブラック（Ｃ）の含有量が０．０１質量％以上であることにより、特に肉厚の薄い成形体であっても遮蔽性を高く維持することができる傾向にある。また、カーボンブラック（Ｃ）の含有量が１．５質量％以下であることにより、深みのある漆黒性を発現することができる傾向にある。また、コーティング剤を除いたカーボンブラックの含有量としては、成形体の総量に対して、好ましくは０．００５質量％以上０．６質量％以下であり、より好ましくは０．０１質量％以上０．５質量％以下であり、さらに好ましくは０．０３質量％以上０．４質量％以下である。
【００９２】
本実施形態の成形体中の摺動剤（Ｄ）の含有量は、成形体の総量に対して、好ましくは０．０１質量％以上１０質量％以下が好ましく、より好ましくは０．１質量％以上８質量％以下であり、さらに好ましくは０．１質量％以上７質量％以下であり、さらにより好ましくは０．１質量％以上６質量％以下であり、特に好ましくは０．５質量％以上５質量％以下であり、最も好ましくは１質量％以上４質量％以下である。摺動剤（Ｄ）の含有量が０．０１質量％以上であることより、成形体の耐擦傷性がより向上する傾向にある。また、摺動剤（Ｄ）の含有量が１０質量％以下であることより、漆黒性がより向上する傾向にある。
また、シロキサン系化合物の含有量は、成形体の総量に対して、好ましくは０．０１質量％以上１０質量％以下が好ましく、より好ましくは０．１質量％以上８質量％以下であり、さらに好ましくは０．１質量％以上７質量％以下であり、さらにより好ましくは０．１質量％以上６質量％以下であり、特に好ましくは０．５質量％以上５質量％以下であり、最も好ましくは１質量％以上４質量％以下である。シロキサン系化合物の含有量が０．０１質量％以上であることより、成形体の耐擦傷性がより向上する傾向にある。また、シロキサン系化合物の含有量が１０質量％以下であることより、漆黒性がより向上する傾向にある。
【００９３】
（成形体の製造方法）
本実施形態の成形体は、例えば、下記のようにして製造することができる。まず、必要に応じてペレットの形態で得られた上記の非結晶性樹脂組成物を射出成形機の金型キャビティ内に投入する。この際、金型としては成形体の形状に対応する形状の金型キャビティを有し、かつ、１点ゲートである金型を用いることが好ましい。また、その金型におけるゲートの位置は、最終的に得られる成形体において別部材によって覆われることで目視にて確認できなくなるような部分と接触する位置であると好ましい。次いで、その射出成形機により所定の条件にて、非結晶性樹脂組成物を射出成形する。こうして本実施形態の射出成形体を得ることができる。
【００９４】
また、射出成形時の金型温度は、金型表面を研磨した場合に研磨された金型表面の転写性をより高める観点、及び、非結晶性樹脂のガラス転移温度を考慮して過度な冷却を抑制する観点から、５０℃以上１００℃以下であると好ましく、６０℃以上９５℃以下であるとより好ましく、６５℃以上９０℃以下であると更に好ましい。
但し、金型を研磨する際に用いるやすりの番手が５０００番手以上であるとＬ*が低くなり過ぎ、本実施形態のＬ*下限値から外れる傾向にあるため、初期Ｌ*を制御する観点で、番手は５０００番未満を使用することが好ましい。
【００９５】
（成形体の用途）
本実施形態の成形体は、塗装品並みの漆黒性かつ耐擦傷性が求められる用途に好適に用いることができる。
【００９６】
このような用途としては特に限定されないが、例えば、家具類、家庭用品、収納・備蓄用品、壁・屋根等の建材、玩具・遊具、パチンコ面盤等の趣味用途、医療・福祉用品、ＯＡ機器、ＡＶ機器、電池電装用、照明機器、船舶、航空機の構造の車体部品、車両用部品等に使用可能であり、特に車体部品や車両用部品等の車両用途や、光学用途、電気・電子用途に好適に用いることができる。光学用途としては、例えば、各種レンズ、タッチパネル等、また、太陽電池に用いられる透明基盤等が挙げられる。
その他、光通信システム、光交換システム、光計測システムの分野において、導波路、光ファイバー、光ファイバーの被覆材料、ＬＥＤのレンズ、レンズカバーＥＬ照明等のカバー等としても利用することができる。
電気・電子用途としては、例えば、パソコン、ゲーム機、テレビ、カーナビ、電子ペーパーなどのディスプレイ装置、プリンター、コピー機、スキャナー、ファックス、電子手帳やＰＤＡ、電子式卓上計算機、電子辞書、カメラ、ビデオカメラ、携帯電話、電池パック、記録媒体のドライブや読み取り装置、マウス、テンキー、ＣＤプレーヤー、ＭＤプレーヤー、携帯ラジオ・オーディオプレーヤー等が挙げられる。特に、テレビ、パソコン、カーナビ、電子ペーパー等の筐体の意匠性部品等に好適に用いることができる。
【００９７】
特に、自動車用の意匠材として用いられることが好ましい。自動車用の意匠材としては、例えば自動車外装用意匠材及び自動車内装用意匠材が挙げられるが、本発明による作用効果をより有利に活用する観点から、自動車外装用意匠材が好ましい。本実施形態の自動車外装用意匠材としては、例えば、テールランプガーニッシュ、リアランプガーニッシュ、フロントランプガーニッシュ、ピラーガーニッシュ、フロントグリル、リアグリル及びナンバープレートガーニッシュが挙げられ、これらが好適である。これらの用途は総じて、薄肉の長手部品であり、意匠性が重要視されるものである。
【実施例】
【００９８】
以下、実施例により本実施形態を具体的に説明するが、本実施形態は、後述する実施例に限定されるものではない。
【００９９】
〔測定、評価方法〕
＜Ｉ．非結晶性樹脂（Ａ）の分子量及び分子量分布＞
非結晶性樹脂の重量平均分子量、分子量分布を下記の装置、及び条件で測定した。
測定装置：東ソー社製ゲルパーミエーションクロマトグラフィー（ＨＬＣ−８３２０ＧＰＣ）
カラム    ：ＴＳＫｇｅｌ  ＳｕｐｅｒＨ２５００  １本、ＴＳＫｇｅｌ  ＳｕｐｅｒＨＭ−Ｍ  ２本、ＴＳＫｇｕａｒｄｃｏｌｕｍｎ  ＳｕｐｅｒＨ−Ｈ  １本、直列接続
本カラムでは、高分子量が早く溶出し、低分子量は溶出する時間が遅い。
検出器    ：ＲＩ（示差屈折）検出器
検出感度  ：３．０ｍＶ／ｍｉｎ
カラム温度：４０℃
サンプル  ：０．０２ｇの熱可塑性樹脂のテトラヒドロフラン１０ｍＬ溶液
注入量    ：１０μＬ
展開溶媒  ：テトラヒドロフラン、流速；０．６ｍＬ／ｍｉｎ
検量線用標準サンプルとして、単分散の重量ピーク分子量が既知で分子量が異なる以下の１０種のポリメタクリル酸メチル（Ｐｏｌｙｍｅｔｈｙｌ  ｍｅｔｈａｃｒｙｌａｔｅ  Ｃａｌｉｂｒａｔｉｏｎ  Ｋｉｔ  ＰＬ２０２０−０１０１  Ｍ−Ｍ−１０）を用いた。
なお、検量線用標準サンプルに用いたポリメタクリル酸メチルは、それぞれの単ピークのピーク分子量は以下のものを使用した。
ピーク分子量
標準試料１      １，９１６，０００
標準試料２          ６２５，５００
標準試料３          ２９８，９００
標準試料４          １３８，６００
標準試料５            ６０，１５０
標準試料６            ２７，６００
標準試料７            １０，２９０
標準試料８              ５，０００
標準試料９              ２，８１０
標準試料１０                ８５０
上記の条件で、非結晶性樹脂の溶出時間に対する、ＲＩ検出強度を測定した。
ＧＰＣ溶出曲線におけるエリア面積と、３次近似式の検量線を基に非結晶性樹脂（Ａ）の重量平均分子量（Ｍｗ）、分子量分布（Ｍｗ／Ｍｎ）、ＧＰＣピークトップ分子量（Ｍｐ）及びＧＰＣピークトップ分子量（Ｍｐ）の１／５以下の分子量を有する成分の割合（％）を求めた。
【０１００】
＜ＩＩ．非結晶性樹脂（Ａ）の構造単位の解析＞
1Ｈ−ＮＭＲ測定により構造単位を同定し、その存在量（質量％）を算出した。
1Ｈ−ＮＭＲ測定の測定条件は、以下のとおりである。
装置：ＪＥＯＬ−ＥＣＡ５００
溶媒：ＣＤＣｌ3−ｄ1（重水素化クロロホルム）
試料：非結晶性樹脂（Ａ）１５ｍｇをＣＤＣｌ3−ｄ1  ０．７５ｍＬに溶解し、測定用サンプルとした。
【０１０１】
＜ＩＩＩ．漆黒性＞
実施例及び比較例で得られた成形体について、分光測色計（コニカミノルタジャパン社製、「ＣＭ−７００ｄ」）を用いて明度Ｌ*を、ＳＣＥ方式（１０°視野／Ｄ６５光源）にて測定した。
明度Ｌ*が低いほど黒色となり、漆黒性が良好である。
【０１０２】
＜ＩＶ．耐擦傷性＞
耐擦傷試験は以下の方法で実施した。実施例及び比較例で得られた射出成形された平板状評価用試料を用いて、学振型摩擦試験機（大栄科学精器製作所社製、ＲＴ−２００）の２ｃｍ□冶具の先端に純綿軍手をセットし、図１のように評価用試料と接触する治具表面を６号綿帆布で覆い、帆布がずれないよう固定し、荷重１ｋｇｆ、試験距離５０ｍｍ、試験速度５０ｍｍ／ｓの条件で樹脂の流動方向に４０回往復摺動させた。耐擦傷性試験前後の明度Ｌ*を測定し、ΔＬ*を算出した。
ΔＬ*＝耐擦傷性試験後のＬ*−耐擦傷性試験前のＬ*
また、耐擦傷性試験後の成形体表面を目視にて観察し、次の評価基準で耐擦傷性を判断した。
◎（優れる）：摩耗痕がほぼ視認できない。
○（良好）：わずかに摩耗痕が視認できる。
×（劣る）：摩耗痕が十分に視認できる。
なお、ΔＬ*が０．７以下である場合、目視にて摩耗痕を視認することができず耐擦傷
性に優れていた。ΔＬ*が０．７超１．０以下である場合、目視にてわずかに摩耗痕が視
認できるだけで、耐擦傷性が良好であった。ΔＬ*が１．０超である場合、摩耗痕が十分
に視認でき、耐擦傷性に劣っていた。
【０１０３】
＜Ｖ．耐熱性＞
耐熱性の評価として、後述する実施例及び比較例の非結晶性樹脂組成物のビカット軟化温度（ＶＳＴ）を、ＨＤＴ試験装置  （ヒートディストーションテスター）（東洋精機製作所社製）を用いて、ＩＳＯ  ３０６  Ｂ５０に準じて、測定した。
【０１０４】
＜ＶI．耐候性＞
耐候性の評価として、実施例及び比較例で得られた成形体について、分光測色計（コニカミノルタジャパン社製、「ＣＭ−７００ｄ」）を用いて、ＳＣＥ方式（１０°視野／Ｄ６５光源）にてＬ*ａ*ｂ*を測定した後、スガ試験機株式会社社製のサンシャインウェザーメーターＳ８０を用いて、暴露条件６３℃雨有（１８分間降雨／１２０分間照射）２０００時間試験後のＬ*ａ*ｂ*も測定し、ΔＥを算出した。ΔＥは低い値程、耐候性に
優れることを示している。
【０１０５】
〔非結晶性樹脂組成物〕
後述する実施例及び比較例で、非結晶性樹脂組成物の製造に用いた非結晶性樹脂（Ａ）、染料（Ｂ）、カーボンブラック（Ｃ）及び摺動剤（Ｄ）について、以下記載する。
【０１０６】
〔実施例及び比較例において用いた原料〕
（非結晶性樹脂（Ａ））
非結晶性樹脂（Ａ）として用いた市販品、及び非結晶性樹脂（Ａ）の製造に用いた原料は下記のとおりである。
・ポリカーボネート
三菱エンジニアリング社製  グレード名：Ｈ−３０００
重量平均分子量：３．８万、分子量分布：２．３
・ポリスチレン
ＰＳジャパン社製  グレード名：Ｇ９３０５
重量平均分子量：２５万、分子量分布：２．３
構造単位は、Ｓｔ：１００質量％であった。
・メタクリル系樹脂
メタクリル系樹脂は、下記製造例Ａ１〜Ａ４により製造した（Ａ−１）〜（Ａ−４）のメタクリル系樹脂を使用した。
【０１０７】
メタクリル系樹脂の原料
・メタクリル酸メチル（ＭＭＡ）：旭化成ケミカルズ製（重合禁止剤として中外貿易製２，４−ジメチル−６−ｔ−ブチルフェノール（２，４−ｄｉ−ｍｅｔｈｙｌ−６−ｔｅｒｔ−ｂｕｔｙｌｐｈｅｎｏｌ）を２．５ｐｐｍ添加されているもの）
・アクリル酸メチル（ＭＡ）：三菱化学製（重合禁止剤として川口化学工業製４−メトキシフェノール（４−ｍｅｔｈｏｘｙｐｈｅｎｏｌ）が１４ｐｐｍ添加されているもの）
・ｎ−フェニルマレイミド（ＰＭＩ）：日本触媒製
・スチレン（Ｓｔ）：旭化成製
・ｎ−オクチルメルカプタン（ｎ−ｏｃｔｙｌｍｅｒｃａｐｔａｎ）：アルケマ製
・２−エチルヘキシルチオグリコレート（２−ｅｔｈｙｌｈｅｘｙｌ  ｔｈｉｏｇｌｙｃｏｌａｔｅ）：アルケマ製
・ラウロイルパーオキサイド（ｌａｕｒｏｙｌ  ｐｅｒｏｘｉｄｅ）：日本油脂製
・第三リン酸カルシウム（ｃａｌｃｉｕｍ  ｐｈｏｓｐｈａｔｅ）：日本化学工業製、懸濁剤として使用
・炭酸カルシウム（ｃａｌｃｉｕｍ  ｃａｌｂｏｎａｔｅ）：白石工業製、懸濁剤として使用
・ラウリル硫酸ナトリウム（ｓｏｄｉｕｍ  ｌａｕｒｙｌ  ｓｕｌｆａｔｅ）：和光純薬製、懸濁助剤として使用
【０１０８】
＜製造例Ａ１（メタクリル系樹脂（Ａ−１）の製造）＞
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ａ）を得た。
次いで、６０Ｌの反応器に、イオン交換水：２６ｋｇを投入して８０℃に昇温し、混合液（ａ）、メタクリル酸メチル：２１．２ｋｇ、アクリル酸メチル：０．４３ｋｇ、ラウロイルパーオキサイド：２７ｇ、及びｎ−オクチルメルカプタン：６２ｇを投入した。
その後、約８０℃を保って懸濁重合を行い、発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ３０ｍｍの二軸押出機にて溶融混練し、ストランドを冷却裁断して樹脂ペレット〔メタクリル系樹脂（Ａ−１）〕を得た。
得られた樹脂ペレットの重量平均分子量は１０．２万であり、ピークトップ分子量（Ｍｐ）は１０．９万であり、分子量分布（Ｍｗ／Ｍｎ）は１．８５であった。さらに、Ｍｐ値の１／５以下の分子量成分の存在量（％）は、４．５％であった。また、構造単位はＭＭＡ／ＭＡ＝９８／２（質量％）であった。
【０１０９】
＜製造例Ａ２（メタクリル系樹脂（Ａ−２）の製造）＞
（１段目）
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｂ）を得た。
次いで、６０Ｌの反応器に、イオン交換水：２３ｋｇを投入して８０℃に昇温し、混合液（ｂ）、メタクリル酸メチル：５．５ｋｇ、ラウロイルパーオキサイド：４０ｇ、及び２−エチルヘキシルチオグリコレート：９０ｇを投入した。その後、約８０℃を保って懸濁重合を行った。原料を投入してから８０分後に発熱ピークが観測された。
（２段目）
次いで、９２℃に１℃／ｍｉｎ速度で昇温した後、３０分間９２℃〜９４℃の温度を保持した。その後、１℃／ｍｉｎの速度で８０℃まで降温した後、次いで、メタクリル酸メチル：１６．２ｋｇ、アクリル酸メチル：０．７５ｋｇ、ラウロイルパーオキサイド：２１ｇ、ｎ−オクチルメルカプタン：１７．５ｇを投入し、引き続き約８０℃を保って懸濁重合を行った。原料を投入してから１０５分後に発熱ピークが観測された。その後、９２℃に１℃／ｍｉｎの速度で昇温した後、６０分間熟成し、重合反応を実質終了した。
次に、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。得られたポリマー微粒子を２４０℃に設定したφ３０ｍｍの二軸押出機にて溶融混練し、ストランドを冷却裁断して樹脂ペレット〔メタクリル系樹脂（Ａ−２）〕を得た。
得られた樹脂ペレットの重量平均分子量は１７．２万であり、ピークトップ分子量（Ｍｐ）は１９．７万であり、分子量分布（Ｍｗ／Ｍｎ）は３．６５であった。さらに、Ｍｐ値の１／５以下の分子量成分の存在量（％）は２４．５％であった。また、構造単位はＭＭＡ／ＭＡ＝９６．５／３．５（質量％）であった。
【０１１０】
＜製造例Ａ３（メタクリル系樹脂（Ａ−３）の製造）＞
（１段目）
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｃ）を得た。
次いで、６０Ｌの反応器に、イオン交換水：２３ｋｇを投入して８０℃に昇温し、混合液（ｃ）及びメタクリル酸メチル：７．８ｋｇ、アクリル酸メチル：０．１６ｋｇ、ラウロイルパーオキサイド：５５ｇ、２−エチルヘキシルチオグリコレート：１６５ｇを投入した。その後、約８０℃を保って懸濁重合を行い、発熱ピークを観測した。
（２段目）
その後、９２℃に１℃／ｍｉｎの速度で昇温し、３０分間９２℃〜９４℃の温度を保持した。その後、１℃／ｍｉｎの速度で８０℃まで降温した後、次いで、メタクリル酸メチル：１５．０ｋｇ、アクリル酸メチル：０．３ｋｇ、ラウロイルパーオキサイド：２５ｇ、ｎ−オクチルメルカプタン：１８．５ｇを投入し、引き続き約８０℃を保って懸濁重合を行った。発熱ピークを観測後、９２℃に１℃／ｍｉｎの速度で昇温した後、６０分間熟成し、重合反応を実質終了した。
次に、５０℃まで冷却して懸濁剤を溶解させるために２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。得られたポリマー微粒子を２３０℃に設定したφ３０ｍｍの二軸押出機にて溶融混練し、ストランドを冷却裁断してメタクリル系樹脂ペレット（Ａ−３）を得た。
得られた樹脂ペレットの重量平均分子量は１２．７万であり、ピークトップ分子量（Ｍｐ）は１６．５万であり、分子量分布（Ｍｗ／Ｍｎ）は４．４５であった。さらに、Ｍｐ値の１／５以下の分子量成分の存在量（％）は、３２．５％であった。また、構造単位はＭＭＡ／ＭＡ＝９８．１／１．９（質量％）であった。
【０１１１】
＜製造例Ａ４（メタクリル系樹脂（Ａ−４）の製造）＞
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｄ）を得た。
次いで、６０Ｌの反応器に、イオン交換水：２６ｋｇを投入して８０℃に昇温し、混合液（ｄ）、メタクリル酸メチル：１６．８ｋｇ、フェニルマレイミド：２．９３ｋｇ、スチレン：１．０４ｋｇ、ラウロイルパーオキサイド：２７ｇ、及びｎ−オクチルメルカプタン：４３ｇを投入した。その後、約８０℃を保って懸濁重合を行い、発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ３０ｍｍの二軸押出機にて溶融混練し、ストランドを冷却裁断して樹脂ペレット〔メタクリル系樹脂（Ａ−４）〕を得た。
得られた樹脂ペレットの重量平均分子量は１２．３万であり、ピークトップ分子量（Ｍｐ）は１０．９万であり、分子量分布（Ｍｗ／Ｍｎ）は１．８３であった。さらに、Ｍｐ値の１／５以下の分子量成分の存在量（％）は、４．０％であった。また、構造単位はＭＭＡ／ＰＭＩ／Ｓｔ＝８１／１４／５（質量％）であった。
【０１１２】
（結晶性樹脂）
・ポリエチレンテレフタレート
ユニチカ社製：グレード名：ＭＡ−２１０３
【０１１３】
（染料（Ｂ））
染料としては、表２に記載の市販品を用い、それらをコンパウンド原料とした。それぞれの配合量は表４に示す。
【０１１４】
【表２】
2019056110.tif 000007
【０１１５】
（カーボンブラック（Ｃ））
Ｃ−Ａ１については、表３に記載のカーボンブラックＣ−Ａ０に対して、コーティング剤を用いて表面コーティング処理を施した。具体的には、まず、カーボンブラックＣ−Ａ０の１．５倍の質量のコーティング剤を量り取り、それを融点以上である１６０℃に加熱して溶融させた後、所定量のカーボンブラックをその融液の中へ投入し撹拌した。なお、ステアリン酸亜鉛の融点は約１４０℃である。十分撹拌して分散させた後、冷却して、表面がコーティングされたカーボンブラックを得た。
【０１１６】
【表３】
2019056110.tif 000008
【０１１７】
（摺動剤（Ｄ））
シロキサン系化合物としては、下記市販の添加剤を用いた。
Ｄ−１：ＴＥＧＯＭＥＲ（登録商標）Ｈ−Ｓｉ  ６４４０Ｐ（エボニック社製）
Ｄ−２：シャリーヌ  Ｒ‐１７０Ｓ（日油社製）
Ｄ−１は、ポリエステル基を有するポリシロキサン系化合物
Ｄ−２は、ポリ（メタ）アクリル基を有するポリシロキサン系化合物
その他摺動剤としては、下記市販品を用いた。
Ｄ−３：ステアリン酸亜鉛（関東化学社製）
Ｄ−４：ノフアロイ  ＫＡ８３２（日油社製）熱可塑性エラストマー
【０１１８】
〔実施例１〜１５〕〔比較例１〜７〕
表４に記載の配合割合になるよう、非結晶性樹脂（Ａ）、染料（Ｂ）、カーボンブラック（Ｃ）及び摺動剤（Ｄ）をそれぞれ計量した後、ドライブレンドによって混合し分散させた。十分に混合させた後、φ３０ｍｍの二軸押出機にその混合原料を投入し、溶融混練（コンパウンド）してストランドを生成し、ウォーターバスでそのストランドを冷却した後、ペレタイザーで切断してペレットを得た。なお、コンパウンドの際、押出機のベント部に真空ラインを接続し、水分やモノマー成分等の揮発成分を除去した。こうして、非結晶性樹脂組成物を得た。なお、コンパウンド時の樹脂組成物の温度は、２３０〜２８０℃であった。また、吐出量（ｋｇ／ｈｒ）／混練回転数（ｒｐｍ）を表４の値になるように調整した。各実施例、比較例の混練条件を表４に示した。
【０１１９】
〔平板状評価用試料〕
（射出成形）
得られた非結晶性樹脂組成物のペレットを射出成形機に投入し、平板状（１００ｍｍ×１００ｍｍ×３ｍｍｔ）に成形し、評価用試料とした。なお、金型は、金型表面（金型キャビティ内面）が２０００番、４０００番、又は８０００番の磨き番手で研磨されているものを用いた。そして、その磨き番手で研磨されている側の金型表面が転写されている成形体表面を、この評価用試料の平滑面とした。すなわち、この評価用試料での平滑面の面積は１００ｃｍ2であった。なお、この評価用試料の成形条件は、下記のように設定した。
樹脂温度：  ２３０℃〜２８０℃
金型温度：  ６０〜８５℃（比較例７のみ３０℃）
なお、得られた成形体の含有成分、及び各成分の質量割合は非結晶性樹脂組成物と同じであった。また各実施例、比較例の成形条件を表４に示した。
【０１２０】
【表４】
2019056110.tif 000009
【０１２１】
実施例１においては、ポリカーボネート、染料（Ｂ）、カーボンブラック（Ｃ）、摺動剤（Ｄ）を配合しており、初期Ｌ*が適切であったため、漆黒性、耐擦傷性において、実用上良好なレベルであった。
実施例２においては、ポリスチレン、染料（Ｂ）、カーボンブラック（Ｃ）、摺動剤（Ｄ）を配合しており、Ｌ*が適切であったため、漆黒性、耐擦傷性において、実用上良好なレベルであった。
実施例３、４、６においては、メタクリル系樹脂を用いることで、実施例１に比べて、漆黒性が良化傾向であり、耐擦傷性も実用上良好なレベルであった。
また、実施例７〜１０では、Ｌ*が適切であり、さらに摺動剤（Ｄ）の添加により、擦傷試験後の傷がほぼ視認できず、耐擦傷性が非常に良好であった。
実施例５においては、ＧＰＣ溶出曲線から得られるピークトップ分子量（Ｍｐ）の１／５以下の分子量成分の存在量が、６〜５０％の範囲であるメタクリル系樹脂であったため、実施例４に比べて、耐擦傷性が良化傾向であった。
実施例１１では、上述の成形条件において、２０００番の磨き番手で研磨されている金型を用いたため、実施例５に比べて、Ｌ*が適切であり、耐擦傷性が実用上良好なレベルであった。
実施例１２では、押出条件において、吐出量（ｋｇ／ｈｒ）／混練回転数（ｒｐｍ）が１．３であり、最も好ましい範囲から外れていたため、実施例５に比べて、ややＬ*が小さくなり、ΔＬ*が大きくなったが、実用上良好なレベルであった。
実施例１３は、押出条件において、吐出量（ｋｇ／ｈｒ）／混練回転数（ｒｐｍ）が０．５であり、最も好ましい範囲であったため、実施例５に比べて、Ｌ*が適切であったため、耐擦傷性において、実用上非常に良好なレベルであった。
実施例１４では、２０００番の磨き番手で研磨されている金型を用い、押出条件において、吐出量（ｋｇ／ｈｒ）／混練回転数（ｒｐｍ）が０．５であり、最も好ましい範囲であったため、実施例５に比べて、Ｌ*がより適切となり、耐擦傷性において、実用上非常に良好なレベルであった。
実施例１５では、２０００番の磨き番手で研磨されている金型を用い、押出条件において、吐出量（ｋｇ／ｈｒ）／混練回転数（ｒｐｍ）が０．５であり、最も好ましい範囲であったため、実施例９に比べて、Ｌ*がさらにより適切となり、耐擦傷性において、実用上非常に良好なレベルであった。
一方で、比較例１においては、染料（Ｂ）を用いていないため、漆黒性が低下し、摺動剤を添加せず、ポリカーボネート単体のため、耐擦傷性が不十分であった。
比較例２、３においては、上述の成形条件において、８０００番の磨き番手で研磨されているものを用いたため、Ｌ*の下限値から外れた。結果として、耐擦傷性試験後の傷が目立ちやすくなった。
比較例４では、熱可塑性エラストマー添加の影響で、Ｌ*の上限値から外れ、耐擦傷性試験後の傷が目立ちやすくなった。
比較例５では、比較例２に比べて、押出条件において、吐出量（ｋｇ／ｈｒ）／混練回転数（ｒｐｍ）が２．０としたためか、Ｌ*の下限値からより外れ、耐擦傷性試験後の傷が目立ちやすくなった。
比較例６では、４０００番の磨き番手で研磨されている金型を用いたが、押出条件において、吐出量（ｋｇ／ｈｒ）／混練回転数（ｒｐｍ）が２．０であり、実施例５に比べて、Ｌ*の下限値から外れ、耐擦傷性試験後の傷が目立ちやすくなった。
比較例７では、結晶性樹脂を使用したため、実施例と比較し、多量の染料を添加しないとＬ*が低くならず、また、Ｌ*が所定内となるも耐擦傷性試験後の傷が目立ちやすくなった。
【産業上の利用可能性】
【０１２２】
本実施形態の成形体の利用に関しては、漆黒性、耐擦傷性の要求される用途に対して全般的に産業上利用可能である。
【図１】
2019056110.tif 000011